(57)【要約】【課題】高い相溶性のヒドロキシフェニルトリアジン紫外線吸収剤の提供【解決手段】本発明は、高相溶性のヒドロキシフェニルトリアジン紫外線吸収剤に関し、かつ、特に紫外線の有害な影響から、温室中の植物を保護するため、及び包装された食料品、飲料、薬剤、化粧品、個人ケア用品、シャンプー等を保護するための用途に関する。これら材料が保存される容器もしくはフィルム中に配合された場合、ある種の高い相溶性トリス−アリール−ｓ−トリアジンは特にこの目的に対して効果的であるという事が発見された。【特許請求の範囲】
【請求項１】
式（Ｉ）又は（Ｉｂ）
【化１】
2004533529.tif 000058
で表わされるヒドロキシフェニルトリアジン化合物、又は、
式（ＩＩ）
【化２】
2004533529.tif 000059
に従うオリゴマー状又はポリマー状ヒドロキシフェニルトリアジン。
［上記各式中、
ｘは１ないし５０の数を表わし；
Ａは、式（ＩＩＩｂ）
【化３】
2004533529.tif 000060
で表わされる基又は、Ｄのために与えられる意味の一つを表わし、ここで式（ＩＩ）は、式（ＩＩＩｂ）に従うＡを少なくとも一つ含み；
Ｄは脂肪族、脂環式又は芳香族炭化水素を含む、２ないし６０個の炭素原子を含む二価の残基、もしくは、ＯＨによって置換された、又はＯによって中断された、又はＯＨによって置換されかつＯによって中断された前記脂肪族残基を表わし；及び、ＤがＬの炭素原子に結合している場合、Ｄはメチレン基又は直接結合も含み；
Ｌは、エステル結合基を示し；
Ｒ1は、互いに独立して、Ｈ、ＯＲ7を表わすが、但し、Ｒ1又はＲ13の少なくとも一つはＯＨを表わし；
Ｒ7は、互いに独立して、水素原子、炭素原子数１ないし１２のアルキル基又は式（ＩＩＩ）
【化４】
2004533529.tif 000061
で表わされる基を表わし、ここで式（Ｉ）における、Ｒ7の少なくとも一つは式（ＩＩＩ）で表わされる基を表わし；
Ｒ8は、水素原子、炭素原子数１ないし１８のアルキル基；炭素原子数５ないし１２のシクロアルキル基；炭素原子数２ないし１８のアルケニル基；フェニル基；炭素原子数７ないし１１のフェニルアルキル基；炭素原子数７ないし１１のアルキルフェニル基；フェニル基、ＯＨ、ハロゲン原子によって置換された炭素原子数１ないし１８のアルキル基；炭素原子数１ないし１８のアルコキシ基、炭素原子数５ないし１２のシクロアルコキシ基、炭素原子数３ないし１８のアルケニルオキシ基又はＣＯＯＨを表わし；
ＹはＣＯ又は炭素原子数１ないし１２のアルキレン基を表わし；
もしもＹが−ＣＯ−を表わす場合、Ｒ9は、炭素原子数２０ないし６０のアルキル基、ＯＨによって置換された及び／又はＯによって中断された炭素原子数２０ないし６０のアルキル基を表わすか、又は炭素原子数２０ないし６０のアルケニル基を表わすか、もしくは式（ＩＶ）
【化５】
2004533529.tif 000062
（式中、ｍは１ないし２０の数を表わし、
Ｒ2、Ｒ3、Ｒ4、Ｒ5及びＲ6は、互いに独立して、水素原子、未置換か又はヒドロキシル基もしくは炭素原子数１ないし８のアルコキシ基によって置換された炭素原子数１ないし３８のアルキル基；又は
酸素原子もしくはＮ（炭素原子数１ないし１８のアルキル）基によって中断された炭素原子数１ないし３８のアルキル基；
未置換か又はヒドロキシル基もしくは炭素原子数１ないし８のアルキル基によって置換されたフェニル基又は炭素原子数７ないし１２のフェニルアルキル基を表わす。）で表わされる基を表わし；
もしもＹがアルキレン基を表わす場合、Ｒ9は、炭素原子数２０ないし６０のアルカノイル基を表わし；
Ｒ10は、水素原子、炭素原子数１ないし４のアルキル基、Ｃｌ、フェニル基又は基−ＯＲ7を表わし；
Ｒ11は、水素原子又はメチル基を表わし；
Ｒ13は、水素原子、メチル基、ＯＨ又はＯＲ7を表わし；
Ｒ14及びＲ15は、独立して、水素原子、炭素原子数１ないし８のアルキル基、Ｃｌ又は基ＯＲ7を表わし；
Ｒ16は、水素原子、炭素原子数１ないし８のアルキル基、Ｃｌ又はフェニル基を表わし；Ｒ18は、水素原子又は炭素原子数１ないし８のアルキル基を表わす。］
【請求項２】
式（Ｉ）、（Ｉａ）又は（Ｉｂ）
【化６】
2004533529.tif 000063
［式中、Ｒ1は、互いに独立して、Ｈ、ＯＲ7又はＯＨを表わすが、但し、Ｒ1又はＲ13の一つは少なくとも一つはＯＨを表わし；
Ｒ7は、互いに独立して、水素原子、炭素原子数１ないし１２のアルキル基又は式ＩＩＩ
【化７】
2004533529.tif 000064
で表わされる基を表わし、ここで式Ｉにおける、Ｒ7の少なくとも一つは式ＩＩＩで表わされる基を表わし；
Ｒ8は、水素原子、炭素原子数１ないし１８のアルキル基；炭素原子数５ないし１２のシクロアルキル基；炭素原子数２ないし１８のアルケニル基；フェニル基；炭素原子数７ないし１１のフェニルアルキル基；炭素原子数７ないし１１のアルキルフェニル基；フェニル基、ＯＨ、ハロゲン原子によって置換された炭素原子数１ないし１８のアルキル基；炭素原子数１ないし１８のアルコキシ基、炭素原子数５ないし１２のシクロアルコキシ基、炭素原子数３ないし１８のアルケニルオキシ基又はＣＯＯＨを表わし；
Ｒ9は、炭素原子数２０ないし６０のアルキル基、ω位をＯＨ基で置換された炭素原子数２０ないし６０のアルキル基を表わすか、又は炭素原子数２０ないし６０のアルケニル基を表わすか、もしくは式（ＩＶ）
【化８】
2004533529.tif 000065
（式中、ｍは１ないし２０の数を表わし、
Ｒ2、Ｒ3、Ｒ4、Ｒ5及びＲ6は、互いに独立して、水素原子、未置換か又はヒドロキシル基もしくは炭素原子数１ないし８のアルコキシ基によって置換された炭素原子数１ないし３８のアルキル基；又は
酸素原子もしくはＮ（炭素原子数１ないし１８のアルキル）基によって中断された炭素原子数１ないし３８のアルキル基；
未置換か又はヒドロキシル基もしくは炭素原子数１ないし８のアルキル基によって置換されたフェニル基又は炭素原子数７ないし１２のフェニルアルキル基を表わす。）で表わされる基を表わし；
ｎは、１ないし３８の数を表わし；
ｐは、２ないし２０の数を表わし；及び
Ｒ10は、水素原子、炭素原子数１ないし４のアルキル基、Ｃｌ、フェニル基又は基−ＯＲ7を表わし；
Ｒ11は、水素原子又はメチル基を表わし；
Ｒ12は、水素原子又はメチル基又はエチル基を表わし；
Ｒ13は、水素原子、メチル基、ＯＨ又は基ＯＲ7を表わし；
Ｒ14及びＲ15は、独立して、水素原子、炭素原子数１ないし８のアルキル基、Ｃｌ又は基ＯＲ7を表わし；及び
Ｒ16は、水素原子、炭素原子数１ないし８のアルキル基、Ｃｌ又はフェニル基を表わす。］で表わされる請求項１記載の化合物。
【請求項３】
式中、Ｒ7は、互いに独立して、水素原子、炭素原子数１ないし１２のアルキル基又は式（ＩＩＩ）
【化９】
2004533529.tif 000066
で表わされる基を表わし、ここで式（Ｉ）における、Ｒ7の少なくとも一つは式（ＩＩＩ）で表わされる基を表わし；
Ｒ8は、水素原子又は炭素原子数１ないし８のアルキル基を表わし；
ＹはＣＯ又は炭素原子数１ないし２のアルキレン基を表わし；
もしもＹが−ＣＯ−を表わす場合、Ｒ9は、炭素原子数２０ないし６０のアルキル基、ＯＨによって置換された及び／又はＯによって中断された炭素原子数２０ないし６０のアルキル基を表わすか、又は式（ＩＶ）
【化１０】
2004533529.tif 000067
（式中、ｍは２ないし１２の数を表わし、
Ｒ2、Ｒ3、Ｒ4、Ｒ5及びＲ6は、互いに独立して、水素原子、炭素原子数１ないし１８のアルキル基、又は炭素原子数４ないし１２のヒドロキシアルキル基、もしくは炭素原子数４ないし１２のアルコキシアルキル基を表わす。）で表わされる基を表わし；
もしもＹがアルキレン基を表わす場合、Ｒ9は、炭素原子数２０ないし６０のアルカノイル基を表わし；
Ｒ10は、水素原子又は基−ＯＲ7を表わし；
Ｒ11及びＲ18は、独立して水素原子又はメチル基を表わし；
Ｒ13は、水素原子、ＯＨ又はメチル基を表わす、式（Ｉ）又は（ＩＩ）に従う請求項１記載の化合物。
【請求項４】
式（ＩＩａ）
【化１１】
2004533529.tif 000068
（式中、
ｘは、１ないし２０の数を表わし；
数ｙは、少なくとも１を表わし、かつ（ｘ＋ｚ−１）から（ｘ＋ｚ＋１）まで変化し；
ｚは、０ないし２０の数を表わし；及び
Ｒ12は、水素原子又は炭素原子数１ないし８のアルキル基を表わし；
Ｒ18は、水素原子又は炭素原子数１ないし８のアルキル基を表わし；
Ｙは、−ＣＯ−又は炭素原子数１ないし１２のアルキレン基を表わし；
もしも、Ｙが−ＣＯ−を表わす場合、Ｄ’は炭素原子数２ないし３８のアルキレン基又は、Ｏによって中断された炭素原子数４ないし６０のアルキレン基を表わし；及び、Ｔは、２ないし１２個の炭素原子を有する脂肪族、脂環式、又は芳香族ジカルボン酸の二価のアシル残基を表わし；
もしも、Ｙがアルキレン基を表わす場合、Ｄ’は２ないし１２個の炭素原子を有する脂肪族、脂環式又は芳香族ジカルボン酸の二価のアシル残基を表わし；及び、Ｔは、炭素原子数２ないし３８のアルキレン基、又はＯによって中断された炭素原子数４ないし６０のアルキレン基を表わし、
かつ、その他の記号は、全て請求項１で定義した通りである。）に従う請求項１記載の化合物。
【請求項５】
式中、Ｒ1は、ＯＨを表わし；
Ｒ7は、水素原子、メチル基又は式（ＩＩＩ）
【化１２】
2004533529.tif 000069
で表わされる基を表わし；
Ｒ8は、水素原子又は炭素原子数１ないし４のアルキル基を表わし；
Ｒ10は、水素原子、メチル基又は基−ＯＲ7を表わし；
Ｒ11及びＲ18は、水素原子を表わし；
Ｒ13は、水素原子、ＯＨ又はメチル基を表わす請求項３記載の化合物。
【請求項６】
式Ｖ
【化１３】
2004533529.tif 000070
（式中、Ｙがアルキレン基を表わす場合に、Ｒ12は水素原子を表わすという条件で、全ての記号が請求項４で定義した通りである。）で表わされるトリス−アリール−トリアジンを、
もしもＹが−ＣＯ−を表わす場合は、ジオールＨＯ−Ｄ’−ＯＨと、所望により式Ｒ12−Ｏ−Ｔ−Ｏ−Ｒ12で表わされる化合物の存在下において反応させ；そして、
もしもＹがアルキレン基を表わす場合は、ジエステルＲ’12−Ｏ−Ｄ’−Ｏ−Ｒ’12（式中、Ｒ’12は、水素原子又は炭素原子数１ないし８のアルキル基を表わす。）と、所望により式ＨＯ−Ｔ−ＯＨで表わされるジオールの存在下において反応させることによって得られ得る化合物。
【請求項７】
（ａ）有機ポリマー材料、及び
（ｂ）請求項１記載の式（Ｉ）、（ＩＩ）又は（Ｉｂ）で表わされる化合物の少なくとも１つ、又はそれらの混合物
からなる、紫外線の透過に対して保護された組成物。
【請求項８】
紫外線の有害な影響に対して保護するプラスチック容器又はフィルム又はシートであり、前記成分（ａ）が透明又は淡色のプラスチック材料である請求項７記載の組成物。
【請求項９】
食品包装材料又は温室フィルムである請求項８記載のプラスチック容器又はフィルム。
【請求項１０】
前記透明又は淡色のプラスチックが、ポリオレフィン、ポリエステル、ポリビニルアルコール、ポリビニルアセテート、ポリカーボネート、ポリアミド、アクリル（コ）ポリマー、又はアクリル−ブタジエン−スチレンターポリマーである請求項７記載の組成物。
【請求項１１】
前記フィルムの厚さは、１０μｍないし１００μｍであり、前記プラスチック容器の厚さは、２００μｍないし１０００μｍである請求項８記載のプラスチック容器又はフィルム。
【請求項１２】
前記成分（ｂ）が前記成分（ａ）の重量に対して、０．００５％ないし１０％の量で存在する請求項７記載の組成物。
【請求項１３】
少なくとも１層中に式（Ｉ）、（ＩＩ）又は（Ｉｂ）で表わされる化合物、又はそれらの混合物を含む、２ないし７のポリマー層の多層構造物である請求項８記載のプラスチック容器又はフィルム又はシート。
【請求項１４】
フェノール系酸化防止剤、立体障害性アミン、ホスフット、ホスホナイト、難燃剤、及び鉄ベースの酸素吸収剤から選択された更なる添加剤を含む請求項８記載のプラスチック容器又はフィルム。
【請求項１５】
紫外線の有害な影響から、温室の、又は包装された食料品、飲料、薬剤、化粧品もしくは個人ケア用品の内容物を保護するための、透明又は淡色のプラスチック容器又はフィルム中に配合された請求項１記載の式（Ｉ）、（ＩＩ）又は（Ｉｂ）で表わされる化合物もしくはそれらの混合物の使用。
【請求項１６】
紫外線の有害な影響から、温室の、又は食料品、飲料、薬剤、化粧品もしくは個人ケア用品の包装の内容物を保護する方法であって、該方法は、請求項１記載の式（Ｉ）、（ＩＩ）又は（Ｉｂ）で表わされる化合物もしくはそれらの混合物を配合し含むプラスチック容器又はフィルム下で、前記内容物を保護することからなる方法。
【発明の詳細な説明】
【技術分野】
【０００１】
本発明は、高相溶性のヒドロキシフェニルトリアジン紫外線吸収剤に関し、かつ、特に紫外線の有害な影響から、温室中の植物を保護するため、及び包装された食料品、飲料、薬剤、化粧品、個人ケア用品、シャンプー等を保護するために使用するための、それらを含む有機ポリマー材料に関する。これら材料が保存される容器もしくはフィルム中に配合された場合、ある種の高い相溶性トリス−アリール−ｓ−トリアジンは特にこの目的に対して効果的であるという事が発見された。本発明の化合物は、紫外線に対して、人（又は動物）の肌もしくは髪を保護するための化粧品の配合物において更に効果的である。
【背景技術】
【０００２】
いくつかの種類の作物は、太陽光の紫外線成分によって分解され、その作物の高い品質及び生産性を得るためには、前記紫外線成分を濾去しなければならないことは従来技術において周知である。更に、いくつかの微生物、例えば、灰色かび病菌（Ｂｏｔｒｙｔｉｓ  Ｃｉｎｅｒｅａ）、並びにいくつかの害虫、例えばコナジラミ（ｗｈｉｔｅ  ｆｌｉｅｓ）、アブラムシ（ａｐｈｉｄｅｓ）、アザミウマ（ｔｈｒｉｐｓ）又は葉もぐり虫（Ｌｅａｆｍｉｎｅｒｓ）は、特定の紫外線下で繁殖し得る。これらの有害生物は、紫外線が、植物に到達しない、もしくはより少量しか到達しない場合、非常に減少し得る［Ｒ．レウベニ他，温室成長作物における葉の病原体の防除のための光選択性ＰＥフィルムの開発，Ｐｌａｓｔｉｃｕｌｔｕｒｅ  Ｎｏ．１０２，７頁（１９９４年）；Ｙ．アンチグヌス他，昆虫、及びウィルス性疾病の蔓延に対して植物を保護するための紫外線吸収プラスチックシートの使用，ＣＩＰＡ  Ｃｏｎｇｒｅｓｓ  １９９７年  ３月，２２ないし３３頁］。他方で、特定領域の紫外線を必要とする、ミツバチの活動が、植物、例えば、トマト、胡瓜、南瓜等の顕花植物の結実を確実にするために、温室中で維持される必要がある。
【非特許文献１】
Ｒ．レウベニ他，温室成長作物における葉の病原体の防除のための光選択性ＰＥフィルムの開発，Ｐｌａｓｔｉｃｕｌｔｕｒｅ  Ｎｏ．１０２，７頁（１９９４年）。
【非特許文献２】
Ｙ．アンチグヌス他，昆虫、及びウィルス性疾病の蔓延に対して植物を保護するための紫外線吸収プラスチックシートの使用，ＣＩＰＡ  Ｃｏｎｇｒｅｓｓ  １９９７年  ３月，２２ないし３３頁。
【発明の開示】
【発明が解決しようとする課題】
【０００３】
ある種のフルーツジュース、ソフトドリンク、ビール、ワイン、食料品、乳製品、化粧品、シャンプー、ビタミン剤および薬剤のような多くの包装された製品もまた、紫外線の透過をゆるすプラスチック容器中に包装されている場合、紫外線の影響によって有害な影響を受ける、すなわち崩壊させられる。
【０００４】
ボトルおよびフィルムの内容物を保護するための紫外線吸収剤の使用は、周知である。しかしながら、透明もしくは淡色の容器の使用の傾向がある。より美感的に好ましい容器が透明なプラスチックから形成され得り、それによりまた内容物を見ることができる。しかしながら、透明もしくは淡色の容器およびフィルムは、かなりの量の紫外線、すなわち約２８０ないし４００ｎｍの範囲中の光の透過をゆるす。さらに、より軽量およびこのために、薄い壁の容器の方向への傾向がある。薄い壁を持つ容器は、より短い経路距離よって、より多くの紫外線の透過を許し得る。包装でのこれらの傾向のためにこの分野で使用するためのより有効な紫外線吸収剤が必要である。
【課題を解決するための手段】
【０００５】
多くの調理油およびサラダ油は、今や透明なＰＥＴ［ポリ（エチレンテレフタレート）］包装で提供されている。実際には、全ての野菜もしくは大豆、オリーブ、ベニバナ、綿実、コーン油のような種子に基づく油は、不飽和オレフィン酸もしくはエステル（例えば、リノレエート）を様々な濃度で含んでおり、それは、光誘導分解を受け易い。ほとんどの植物に基づいた油もまた自然の葉緑素もしくは他の顔料光増感剤を含む。パスカル他、Ｊ．ＦｏｏｄＳｃｉ．，６０（５），１１１６頁（１９９５年）は、同時押出し、多層の、ポリプロピレンベースの容器に配合されたチヌビン（登録商標；Ｔｉｎｕｖｉｎ）３２６の使用による大豆油の紫外線保護を開示している。チヌビン（登録商標；Ｔｉｎｕｖｉｎ）３２６は、ベンゾトリアゾール紫外線吸収剤、５−クロロ−２−（２−ヒドロキシ−３−第３−ブチル−５−メチル−フェニル）−２Ｈ−ベンゾトリアゾールであり、チバ  スペシヤリィティ  ケミカル  コーポ（Ｃｉｂａ  Ｓｐｅｃｉａｌｔｙ  Ｃｈｅｍｉｃａｉｓ  Ｃｏｒｐ）社から入手できる。
【０００６】
本発明のヒドロキシフェニルトリアジン紫外線吸収剤は、様々なプラスチック材料中で優れた相溶性及び永続性を示し、かつ紫外線の有害な影響からこれらの材料を保護する。同時に、これらの紫外線吸収剤は、温室フィルム、窓シート及び包装材料中に有効かつ選択的な紫外線遮蔽を与える。それらの極度に長いアルキル鎖のために、それらは、多くのポリマーと高い相溶性を有し、そのため、より多量のＵＶＡ（紫外線吸収剤）を配合することが許される。それらは、熱安定であり、かつポリマーから滲み出ない。それは、食品又は飲料と接触する場合に、重要である。
【発明を実施するための最良の形態】
【０００７】
本発明は、式（Ｉ）又は（Ｉｂ）
【化１４】
2004533529.tif 000002
で表わされるヒドロキシフェニルトリアジン化合物、又は、
式（ＩＩ）
【化１５】
2004533529.tif 000003
に従うオリゴマー状又はポリマー状ヒドロキシフェニルトリアジンに関する。
上記各式中、
ｘは１ないし５０の数を表わし；
Ａは、式（ＩＩＩｂ）
【化１６】
2004533529.tif 000004
で表わされる基又は、Ｄのために与えられる意味の一つを表わし、ここで式（ＩＩ）は、式（ＩＩＩｂ）に従うＡを少なくとも一つ含み；
Ｄは脂肪族、脂環式又は芳香族炭化水素を含む、２ないし６０個の炭素原子を含む二価の残基、もしくは、ＯＨによって置換された、又はＯによって中断された、又はＯＨによって置換されかつＯによって中断された前記脂肪族残基を表わし；及び、ＤがＬの炭素原子に結合している場合、Ｄはメチレン基又は直接結合も含み；
Ｌは、エステル結合基を示し；
Ｒ1は、互いに独立して、Ｈ、ＯＲ7を表わすが、但し、Ｒ1又はＲ13の少なくとも一つはＯＨを表わし；
Ｒ7は、互いに独立して、水素原子、炭素原子数１ないし１２のアルキル基又は式（ＩＩＩ）
【化１７】
2004533529.tif 000005
で表わされる基を表わし、ここで式（Ｉ）における、Ｒ7の少なくとも一つは式（ＩＩＩ）で表わされる基を表わし；
Ｒ8は、水素原子、炭素原子数１ないし１８のアルキル基；炭素原子数５ないし１２のシクロアルキル基；炭素原子数２ないし１８のアルケニル基；フェニル基；炭素原子数７ないし１１のフェニルアルキル基；炭素原子数７ないし１１のアルキルフェニル基；フェニル基、ＯＨ、ハロゲン原子によって置換された炭素原子数１ないし１８のアルキル基；炭素原子数１ないし１８のアルコキシ基、炭素原子数５ないし１２のシクロアルコキシ基、炭素原子数３ないし１８のアルケニルオキシ基又はＣＯＯＨを表わし；
ＹはＣＯ又は炭素原子数１ないし１２のアルキレン基を表わし；
もしもＹが−ＣＯ−を表わす場合、Ｒ9は、炭素原子数２０ないし６０のアルキル基、ＯＨによって置換された及び／又はＯによって中断された炭素原子数２０ないし６０のアルキル基を表わすか、又は炭素原子数２０ないし６０のアルケニル基を表わすか、もしくは式（ＩＶ）
【化１８】
2004533529.tif 000006
（式中、ｍは１ないし２０の数を表わし、
Ｒ2、Ｒ3、Ｒ4、Ｒ5及びＲ6は、互いに独立して、水素原子、未置換か又はヒドロキシル基もしくは炭素原子数１ないし８のアルコキシ基によって置換された炭素原子数１ないし３８のアルキル基；又は
酸素原子もしくはＮ（炭素原子数１ないし１８のアルキル）基によって中断された炭素原子数１ないし３８のアルキル基；
未置換か又はヒドロキシル基もしくは炭素原子数１ないし８のアルキル基によって置換されたフェニル基又は炭素原子数７ないし１２のフェニルアルキル基を表わす。）で表わされる基を表わし；
もしもＹがアルキレン基を表わす場合、Ｒ9は、炭素原子数２０ないし６０のアルカノイル基を表わし；
Ｒ10は、水素原子、炭素原子数１ないし４のアルキル基、Ｃｌ、フェニル基又は基−ＯＲ7を表わし；
Ｒ11は、水素原子又はメチル基を表わし；
Ｒ13は、水素原子、メチル基、ＯＨ又はＯＲ7を表わし；
Ｒ14及びＲ15は、独立して、水素原子、炭素原子数１ないし８のアルキル基、Ｃｌ又は基ＯＲ7を表わし；
Ｒ16は、水素原子、炭素原子数１ないし８のアルキル基、Ｃｌ又はフェニル基を表わし；
Ｒ18は、水素原子又は炭素原子数１ないし８のアルキル基を表わす。
【０００８】
好ましいのは、式中、Ｒ7は、互いに独立して、水素原子、炭素原子数１ないし１２のアルキル基又は式（ＩＩＩ）
【化１９】
2004533529.tif 000007
で表わされる基を表わし、ここで式（Ｉ）における、Ｒ7の少なくとも一つは式（ＩＩＩ）で表わされる基を表わし；
Ｒ8は、水素原子又は炭素原子数１ないし８のアルキル基を表わし；
ＹはＣＯ又は炭素原子数１ないし２のアルキレン基を表わし；
もしもＹが−ＣＯ−を表わす場合、Ｒ9は、炭素原子数２０ないし６０のアルキル基、ＯＨによって置換された及び／又はＯによって中断された炭素原子数２０ないし６０のアルキル基を表わすか、又は式（ＩＶ）
【化２０】
2004533529.tif 000008
（式中、ｍは２ないし１２の数を表わし、
Ｒ2、Ｒ3、Ｒ4、Ｒ5及びＲ6は、互いに独立して、水素原子、炭素原子数１ないし１８のアルキル基、又は炭素原子数４ないし１２のヒドロキシアルキル基、もしくは炭素原子数４ないし１２のアルコキシアルキル基を表わす。）で表わされる基を表わし；
もしもＹがアルキレン基を表わす場合、Ｒ9は、炭素原子数２０ないし６０のアルカノイル基を表わし；
Ｒ10は、水素原子又は基−ＯＲ7を表わし；
Ｒ11及びＲ18は、独立して水素原子又はメチル基を表わし；
Ｒ13は、水素原子、ＯＨ又はメチル基を表わす、式（Ｉ）又は（ＩＩ）で表わされる化合物である。
【０００９】
最も好ましくは、Ｒ1は、ＯＨを表わし；
Ｒ7は、水素原子、メチル基又は式（ＩＩＩ）
【化２１】
2004533529.tif 000009
で表わされる基を表わし；
Ｒ8は、水素原子又は炭素原子数１ないし４のアルキル基を表わし；
Ｒ10は、水素原子、メチル基又は基−ＯＲ7を表わし；
Ｒ11及びＲ18は、水素原子を表わし；
Ｒ13は、水素原子、ＯＨ又はメチル基を表わす。
【００１０】
式（ＩＩ）で表わされるオリゴマー又はポリマーの末端基は通常、
Ａ又はＤへ結合している場合は、−Ｌ−Ｄ−ＣＯＯＲ12、−Ｌ−Ｄ−ＯＲ12、又は−ＯＲ12であり、
Ｌへ結合している場合は、−Ｄ−ＣＯＯＲ12、−Ｄ−ＯＲ12、又は−Ｒ12である（式中ｍＲ12は、Ｈ又は炭素原子数１ないし８のアルキル基を表わす。）。
【００１１】
エステル結合基Ｌは、−ＣＯＯ−又は−ＯＣＯ−を表わす。
【００１２】
例えば、式（ＩＩ）で表わされるエステルは、式（ＩＩａ）
【化２２】
2004533529.tif 000010
（式中、
ｘは、１ないし２０の数を表わし；
数ｙは、少なくとも１を表わし、かつ（ｘ＋ｚ−１）から（ｘ＋ｚ＋１）まで変化し；
ｚは、０ないし２０の数を表わし；及び
Ｒ12は、水素原子又は炭素原子数１ないし８のアルキル基を表わし；
Ｒ18は、水素原子又は炭素原子数１ないし８のアルキル基を表わし；
Ｙは、−ＣＯ−又は炭素原子数１ないし１２のアルキレン基を表わし；
もしも、Ｙが−ＣＯ−を表わす場合、Ｄ’は炭素原子数２ないし３８のアルキレン基又は、Ｏによって中断された炭素原子数４ないし６０のアルキレン基を表わし；及び、Ｔは、２ないし１２個の炭素原子を有する脂肪族、脂環式、又は芳香族ジカルボン酸の二価のアシル残基を表わし；
もしも、Ｙがアルキレン基を表わす場合、Ｄ’は２ないし１２個の炭素原子を有する脂肪族、脂環式又は芳香族ジカルボン酸の二価のアシル残基を表わし；及び、Ｔは、炭素原子数２ないし３８のアルキレン基、又はＯによって中断された炭素原子数４ないし６０のアルキレン基を表わし、
かつ、その他の記号は、全て上記で定義した通りである。）に従い得る。
【００１３】
式（ＩＩａ）で表わされるオリゴ−又はポリエステルにおいて、指数ｘ及びｚによって明らかにされる２価の構造単位の各々は、指数ｙによって明らかにされる構造単位−Ｏ−Ｄ’−へ、及び／又は末端基Ｒ12もしくはＯＲ12へ結合する。
【００１４】
式（ＩＩ）で表わされるエステルはまた、
式（ＩＩｂ）
【化２３】
2004533529.tif 000011
（式中、ｐは１から１２まで、特に２から８の範囲にあり、ｚは、０又は１を表わし；及びその他の記号は、全て上記で定義した通りである。）にも従い得る。
【００１５】
最も好ましくは、式（ＩＩａ）、（ＩＩＩ）及び（ＩＩＩｂ）中の式
【化２４】
2004533529.tif 000012
の部分は、−ＣＨ（ＣＨ3）−ＣＯ−又は−ＣＨ2ＣＯ−を表わし、ＹがＣＯを表わすか、又は−ＣＨ（ＣＨ3）−ＣＨ2−又は−ＣＨ2ＣＨ2−を表わし、Ｙがメチレン基を表わす。
【００１６】
好ましい態様において、式ＩＩＩは、Ｒ8がＨ又は炭素原子数１ないし８のアルキル基、特にメチル基を表わす式
【化２５】
2004533529.tif 000013
に従う。
【００１７】
式（ＩＩ）で表わされる化合物は通常、２種類の構造単位（１つはジカルボン酸から誘導され、もう1つはジオールから誘導される）を含むヘテロポリエステル類のものである。もしも、式（ＩＩ）において、Ｌ−Ａ−Ｌ部位が、ジカルボン酸の残基を表わすならば、−Ｄ−は２価のアルコールの残基を表わし、もしも、式（ＩＩ）において、Ｌ−Ｄ−Ｌ部位が、ジカルボン酸の残基を表わすならば、−Ａ−は２価のアルコールの残基を表わす。
【００１８】
２価のアシル残基を表わすＬ−Ｄ−Ｌは、式−ＯＣＯ−Ｄ−ＣＯＯ−に従い、２価のアシル残基を表わすＤ’又はＴは、式−ＣＯ−Ｔ’−ＣＯ−に従う（式中、Ｄ又はＴ’は、例えば、直接結合、炭素原子数１ないし６０のアルキレン基、炭素原子数２ないし１０のアルケニレン基、フェニレン基、ナフチレン基、炭素原子数５ないし８のシクロアルキレン基、Ｏもしくはシクロヘキシレン基もしくはフェニレン基で中断された炭素原子数２ないし４のアルキレン基又はアルケニレン基、ＯＨによって置換された炭素原子数１ないし１２のアルキレン基を表わす。）。
この定義において、より好ましいＤ又はＴ’は、フェニレン基、シクロヘキシレン基、炭素原子数２ないし１０のアルキレン基、又はＯＨによって置換された炭素原子数２ないし１０のアルキレン基を表わす。
【００１９】
ジオール残基を表わすＤ’またはＴは、式−Ｏ−Ｔ’−Ｏ−に従い、この定義におけるＤ又はＴ’は、例えば、炭素原子数２ないし６０のアルキレン基、炭素原子数２ないし１０のアルケニレン基、炭素原子数５ないし８のシクロアルキレン基、Ｏ、シクロヘキシレン基及び／又はフェニレン基によって中断された炭素原子数４ないし６０のアルキレン基又はアルケニレン基を表わす。この定義において、より好ましいＤ又はＴ’は、炭素原子数２ないし２４のアルキレン基、又はＯによって中断された炭素原子数４ないし６０のアルキレン基を表わす。
【００２０】
式（ＩＩ）で表わされる化合物において、ｘは好ましくは２ないし５０の範囲内であり、より好ましくは２ないし２０の範囲内であり、特には４ないし１２の範囲内である。式（ＩＩａ）で表わされる化合物において、ｘ及びｙの各々は、好ましくは２ないし１６の範囲内であり、より好ましくは４ないし１２の範囲内であり、ｚは好ましくは０ないし１２の範囲内である。ｚが０を表わす場合の式（ＩＩａ）で表わされる化合物が特に技術的に興味深い。
【００２１】
式（ＩＩ）で表わされるもののような、本発明のオリゴマー状又はポリマー状エステルは、通常１０００ないし５００００ｇ／ｍｏｌ、より好ましくは１５００ないし２００００ｇ／ｍｏｌ、最も好ましくは２０００ないし１００００ｇ／ｍｏｌの範囲内の分子量（ゲル透過クロマトグラフィーＧＰＣによって決定された数平均Ｍｎ）を有する。
【００２２】
式（Ｉ）、（Ｉａ）又は（Ｉｂ）
【化２６】
2004533529.tif 000014
［式中、Ｒ1は、互いに独立して、Ｈ、ＯＲ7又はＯＨを表わすが、但し、Ｒ1又はＲ13の一つは少なくとも一つはＯＨを表わし；
Ｒ7は、互いに独立して、水素原子、炭素原子数１ないし１２のアルキル基又は式ＩＩＩ
【化２７】
2004533529.tif 000015
で表わされる基を表わし、ここで式Ｉにおける、Ｒ7の少なくとも一つは式ＩＩＩで表わされる基を表わし；
Ｒ8は、水素原子、炭素原子数１ないし１８のアルキル基；炭素原子数５ないし１２のシクロアルキル基；炭素原子数２ないし１８のアルケニル基；フェニル基；炭素原子数７ないし１１のフェニルアルキル基；炭素原子数７ないし１１のアルキルフェニル基；フェニル基、ＯＨ、ハロゲン原子によって置換された炭素原子数１ないし１８のアルキル基；炭素原子数１ないし１８のアルコキシ基、炭素原子数５ないし１２のシクロアルコキシ基、炭素原子数３ないし１８のアルケニルオキシ基又はＣＯＯＨを表わし；
Ｒ9は、炭素原子数２０ないし６０のアルキル基、ω位をＯＨ基で置換された炭素原子数２０ないし６０のアルキル基を表わすか、又は炭素原子数２０ないし６０のアルケニル基を表わすか、もしくは式（ＩＶ）
【化２８】
2004533529.tif 000016
（式中、ｍは１ないし２０の数を表わし、
Ｒ2、Ｒ3、Ｒ4、Ｒ5及びＲ6は、互いに独立して、水素原子、未置換か又はヒドロキシル基もしくは炭素原子数１ないし８のアルコキシ基によって置換された炭素原子数１ないし３８のアルキル基；又は
酸素原子もしくはＮ（炭素原子数１ないし１８のアルキル）基によって中断された炭素原子数１ないし３８のアルキル基；
未置換か又はヒドロキシル基もしくは炭素原子数１ないし８のアルキル基によって置換されたフェニル基又は炭素原子数７ないし１２のフェニルアルキル基を表わす。）で表わされる基を表わし；
ｎは、１ないし３８の数を表わし；
ｐは、２ないし２０の数を表わし；及び
Ｒ10は、水素原子、炭素原子数１ないし４のアルキル基、Ｃｌ、フェニル基又は基−ＯＲ7を表わし；
Ｒ11は、水素原子又はメチル基を表わし；
Ｒ12は、水素原子又はメチル基又はエチル基を表わし；
Ｒ13は、水素原子、メチル基、ＯＨ又は基ＯＲ7を表わし；
Ｒ14及びＲ15は、独立して、水素原子、炭素原子数１ないし８のアルキル基、Ｃｌ又は基ＯＲ7を表わし；及び
Ｒ16は、水素原子、炭素原子数１ないし８のアルキル基、Ｃｌ又はフェニル基を表わす。］で表わされるヒドロキシフェニルトリアジンが特に価値がある。
【００２３】
アルキルフェニル基は、アルキル置換フェニル基を表し；炭素原子数７ないし１４のアルキルフェニル基は、例えば、メチルフェニル（トリル）基、ジメチルフェニル（キシリル）基、トリメチルフェニル（メシチル）基、エチルフェニル基、プロピルフェニル基、ブチルフェニル基、ジブチルフェニル基、ペンチルフェニル基、ヘキシルフェニル基、ヘプチルフェニル基及びオクチルフェニル基等を含む。
【００２４】
フェニルアルキル基は、フェニル置換アルキル基を表し；炭素原子数７ないし１１のフェニルアルキル基は、例えば、ベンジル基、α−メチルベンジル基、α−エチルベンジル基、α，α−ジメチルベンジル基、フェニルエチル基、フェニルプロピル基、フェニルブチル基及びフェニルペンチル基等を含む。
【００２５】
Ｏ、ＮＨ、Ｎ（炭素原子数１ないし１２）アルキル基によって中断されたアルキル基は、一般的に、１つ以上の非隣接ヘテロ原子を含む。好ましくは、アルキル鎖の炭素原子は、多くて１個のヘテロ原子に結合する。
【００２６】
上述定義の範囲内において、アルキル基は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基及びオクタデシル基のような枝分かれしたもしくは枝分かれしていないアルキル基である。
【００２７】
Ｒ9の定義における炭素原子数２０ないし６０のアルキル基の例は、エイコシル基、ヘニコシル基、ドコシル基、トリコシル基、ペンタコシル基、ヘプタコシル基、ノナコシル基、トリアコンチル基、ドトリアコンチル基、テトラコンチル基、ペンタコンチル基及びヘキサコンチル基である。
【００２８】
上述定義の範囲内において、アルケニル基は、アリル基、イソプロペニル基、２−ブテニル基、３−ブテニル基、イソブテニル基、ｎ−ペンタ−２、４−ジエニル基、３−メチル−ブテ−２−エニル基、ｎ−オクテ−２−エニル基、ｎ−ドデセ−２−エニル基、イソドデセニル基、ｎ−オクタデセ−２−エニル基及びｎ−オクタデセ−４−エニル基を含む。
【００２９】
好ましいものは、式（Ｉ）又は（ＩＩ）で表わされる化合物、特に式（ＩＩ）で表わされる化合物である。
【００３０】
好ましいものは、Ｒ8が炭素原子数１ないし１８のアルキル基、より好ましくは炭素原子数１ないし８のアルキル基、特にはメチル基を表わす化合物である。
【００３１】
好ましいものは、Ｒ18が水素原子又はメチル基、特には水素原子を表すものである。
【００３２】
ＯＨによって置換された炭素原子数２０ないし６０を表わすＲ9は、好ましくは、ω位においてＯＨ基を1つのみ有する。好ましいものは、Ｒ9が炭素原子数２０ないし６０のアルキル基を、より好ましくは炭素原子数２６ないし５２のアルキル基を表わす化合物であり、そして特には、Ｒ9が２０ないし４０個の範囲の炭素原子を有するアルキル基の混合物を表わす化合物であり、その炭素原子の平均数は、約３２個である。
【００３３】
Ｒ9で表わされる高級アルキル基はまた、それらの主成分の周りに特定の分子分布も有し得る。炭素原子数の範囲は、例えば、２２ないし２６個、２８ないし３２個又は３４ないし３８個であり得る。しかしながら、例えば、２０ないし４０個、３０ないし５０個又は４０ないし６０個のような、より幅広い炭素原子数の範囲を使用することも可能である。
【００３４】
式（Ｉ）、（Ｉａ）又は（Ｉｂ）で表わされる化合物を調製するための遊離体は市販品であるので、それらは特定の態様の範囲内において変化し得る。これは、Ｒ9が炭素原子数２０ないし６０のアルキル基を表わす場合に、Ｒ9基が誘導される高分子量アルコールの場合に特にそうである。
【００３５】
市販で入手可能なアルコールはまた、炭素原子数２０以下のアルキル鎖を少量含み得る。それ故、Ｒ9が炭素原子数２０以下のアルキル鎖を１０％まで含み、かつ炭素原子数２０ないし６０個、特には炭素原子数２０ないし４０個のアルキル鎖を９０ないし１００％含む化合物の混合物も、本発明の対象である。百分率は、総混合物に基づいた重量百分率である。
【００３６】
もしも、Ｒ9が式（ＩＶ）で表わされる基を表わす場合、Ｒ2は好ましくは水素原子又は炭素原子数１ないし４のアルキル基を表わし、
Ｒ3、Ｒ4、Ｒ5及びＲ6は、好ましくは水素原子又は炭素原子数１ないし３８のアルキル基、より好ましくは炭素原子数４ないし２４のアルキル基及び特には炭素原子数４ないし１２のアルキル基を表わす。
【００３７】
ｎは、好ましくは２ないし２４、より好ましくは４ないし１６及び最も好ましくは４ないし１２を表わす。
【００３８】
ｐは、好ましくは２ないし１２を表わし、より好ましくは２ないし８を表わす。
【００３９】
式Ｉ、（Ｉａ）、（Ｉｂ）及び（ＩＩ）で表わされる化合物又はそれらの前駆体は、欧州特許出願公開第４３４６０８号公報、最初に述べた刊行物の１つ又はＨ，ブルネッティ及びＣ．Ｅ．ルーチによる刊行物、Ｈｅｌｖ．Ｃｈｉｍ．Ａｃｔａ  ５５，１５６６（１９７２）において指示された方法の1つと同様に、相当するフェノールを用いたハロトリアジンのフリーデル−クラフツ添加によって調製され得る（米国特許第３１１８８８７号明細書及び欧州特許出願公開第１６５６０８号公報も参照。）。この後、これは、Ｒ7が水素原子以外を表わす式Ｉで表わされる化合物を得るために、慣用の反応を更に行われ得る。このような反応及び方法は例えば、欧州特許出願公開第４３４６０８号公報，１５頁１１行ないし１７頁１行に記載されている。調製の更なる例は、英国特許第２３３７０４９号明細書で与えられる。
【００４０】
式（Ｉａ）、（ＩＩ）又は（ＩＩａ）で表わされる（ポリ）エステルは、有利に、カルボン酸基、もしくは酸塩化物、無水物、又は特にエステル基のようなそれらの適当な誘導体を２個含むか、もしくは二者択一的に、反応性、好ましくは第一ＯＨ基を２個含むトリス−アリール−トリアジンから開始して調製される。このような遊離体又はそれらの同族体は、とりわけ、米国特許第４８２６９７８号明細書、米国特許第５７３６５９７号明細書（例えば、１１ないし１３欄参照。）、米国特許第５６８６２３３号明細書、米国特許第５９５９００８号明細書（例えば、３０欄、３５行ないし３１欄、１１行参照。）に記載されている。同じ種類の更なる遊離体、例えば、脂肪族、脂環式又は芳香族ジカルボン酸又はそれらの誘導体、もしくはジアルコールが添加され得る。エステル化のために、ジカルボン酸遊離体は、好ましくは従来技術で既知の方法に従って、適当量、例えばジカルボキシル基のモル当り０．９ないし１．１ｍｏｌ、もしくは等モル量のジオールＨＯ−Ｄ−ＯＨと、更なるジカルボン酸化合物の存在下もしくは不存在下において反応させられる。ジオール遊離体は、ジカルボン酸、無水物、酸塩化物又は、好ましくは、例えば式Ｒ12−Ｏ−Ｄ−Ｏ−Ｒ12で表わされるエステルと相応じて反応させられる。好ましいジカルボン酸遊離体は、蓚酸、マロン酸、マレイン酸、リンゴ酸、フマル酸、琥珀酸、グルタル酸、アジピン酸、ピメリン酸、スベリン酸、アゼライン酸、セバシン酸、フタル酸、イソフタル酸、テレフタル酸、シクロヘキシルジカルボン酸、グルタコン酸、イタコン酸、酒石酸に基づいたものを含み、好ましいジオールは、グリコール、グリセリン、様々なポリエチレングリコール、又はブタンジオール、ペンタンジオール、ヘキサンジオール、ヘプタンジオール、オクタンジオール、ノナンジオール、デカンジオール、ウンデカンジオール、ドデカンジオール、トリデカンジオール、ペンタデカンジオール、オクタデカンジオール、エイコサンジオール及びそれらの混合物のような、様々な鎖長のα，ω−ジヒドロキシアルカンを含む。反応は、溶媒（例えば、脂肪族アルコール、エーテル、芳香族炭化水素もしくはクロロベンゼンのようなハロゲン化炭化水素、又は溶媒の混合物）又は触媒、例えば、無機又は有機（ルイスもしくはブレーンステッド（Ｂｒｏｅｎｓｔｅｄ）型）酸もしくは塩基のようなエステル交換触媒等の更なる成分の添加あり又はなしで行われ得る。更なる溶媒が使用されない場合、ジオールのような遊離体又はジカルボン酸の適当なエステルは、過剰に使用され、そして溶媒としての役目を同時に果たし得る。温度及び圧力は通常重大ではなく、そのため、反応はしばしば、−５℃ないし２００℃の範囲内の温度、例えば１０℃ないし１７０℃、そして、１気圧に近い圧力、例えば１０4ないし約１０4Ｐａで、酸素の存在下もしくは不存在下、例えば窒素又はアルゴン存在下で行われる。
【００４１】
本発明はまた、式Ｖ
【化２９】
2004533529.tif 000017
（式中、Ｙがアルキレン基を表わす場合に、Ｒ12は水素原子を表わすという条件で、全ての記号が上記の式（ＩＩａ）で定義した通りである。）で表わされるトリス−アリール−トリアジンを、
もしもＹが−ＣＯ−を表わす場合は、ジオールＨＯ−Ｄ−ＯＨと、所望により式Ｒ12−Ｏ−Ｔ−Ｏ−Ｒ12で表わされる化合物の存在下において反応させ；そして、
もしもＹがアルキレン基を表わす場合は、ジアシッド又はジエステルＲ12−Ｏ−Ｔ−Ｏ−Ｒ12と、所望により式ＨＯ−Ｔ−ＯＨで表わされるジオールの存在下において反応させることによって得られ得るオリゴエステル又はポリエステルにも関する。
【００４２】
本発明はまた、
（ａ）有機ポリマー材料、例えば、合成熱可塑性ポリマー、及び
（ｂ）式（Ｉ）、（ＩＩ）又は（Ｉｂ）で表わされる化合物の少なくとも１つ、又はそれらの混合物
からなる、紫外線の透過に対して保護された組成物にも関する。
【００４３】
本発明の更なる対象は、
（ａ）透明又は淡色のプラスチック、及び
（ｂ）式（Ｉ）、（ＩＩ）又は（Ｉｂ）で表わされる化合物の少なくとも１つ、又はそれらの混合物
からなる、紫外線の有害な影響に対して保護するプラスチック容器又はフィルムである。
【００４４】
式（Ｉ）、（ＩＩ）、（Ｉａ）及び（Ｉｂ）で表わされる化合物における定義及び好ましいものは、既に示しており、そしてそれは、本発明のこの対象においても適用される。
【００４５】
化合物は、容器、シート、フィルム及び、織布又は不織布を製造し得る多種類のプラスチック材料のために有用である。例を以下に示す。
【００４６】
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）。
【００４７】
ポリオレフィン、すなわち前の段落において例示したモノオレフィンのポリマー、好ましくはポリエチレン及びポリプロピレンは、異なる方法によりそしてとりわけ以下の方法により調製され得る：
ａ）ラジカル重合（通常は高圧下において及び上昇した温度において）。
ｂ）通常、周期表のＩＶｂ、Ｖｂ、ＶＩｂ又はＶＩＩＩ群の金属の一つ又はそれ以上を含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシドまたは金属アルキルオキサンであって、該金属が周期表のＩａ、ＩＩａおよび／またはＩＩＩａ群の元素であるものが使用されることができる。該活性化剤は、他のエステル、エーテル、アミン又はシリルエーテル基で都合良く変性され得る。これらの触媒系は、通常、フィリップス、スタンダード・オイル・インディアナ、チグラー（−ナッタ）、ＴＮＺ（デュポン）、メタロセン又はシングルサイト触媒（ＳＳＣ）と命名される。
【００４８】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００４９】
３．モノオレフィン及びジオレフィンの互いの又は他のビニルモノマーとのコポリマー、例えばエチレン／プロピレンコポリマー、線状低密度ポリエチレン（ＬＬＤＰＥ）及びそれの低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンが現場で生成されるエチレン／１−オレフィンコポリマー、プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）ならびにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互の又はランダムのポリアルキレン／一酸化炭素コポリマー及びそれらの他のポリマー、例えばポリアミドとの混合物。
【００５０】
４．水素化変性物（例えば粘着付与剤）を含む炭化水素樹脂（例えば炭素原子数５ないし９）及びポリアルキレン及びデンプンの混合物。
【００５１】
１．）ないし４．）のホモポリマー及びコポリマーは、シンジオタクチック、アイソタクチック、ヘミ−アイソタクチック又はアタクチックを含むいずれの立体構造をも有し得；アタクチックポリマーが好ましい。ステレオブロックポリマーもまた含まれる。
【００５２】
５．ポリスチレン、ポリ（ｐ−メチルスチレン）、ポリ（α−メチルスチレン）。
【００５３】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーもまた含まれる。
【００５４】
６ａ．エチレン、プロピレン、ジエン、ニトリル、酸、マレイン酸無水物、マレイミド、酢酸ビニル及び塩化ビニル又はそのアクリル誘導体及び混合物から選択される上述された芳香族ビニルモノマー及びコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
【００５５】
６ｂ．６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、しばしばポリビニルシクロヘキサン（ＰＶＣＨ）として言及される。
【００５６】
６ｃ．６ａ．）で言及されたポリマーの水素化から誘導された水素化芳香族ポリマー。
【００５７】
ホモポリマー及びコポリマーはシンジオタクチック、アイソタクチック、ヘミ−アイソタクチック又はアタクチックを含むいずれの立体構造をも有し得；アタクチックポリマーが好ましい。ステレオブロックポリマーもまた含まれる。
【００５８】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００５９】
８．ポリクロロプレン、塩素化ゴム、イソブチレン−イソプレンの塩素化及び臭素化コポリマー（ハロブチルゴム）、塩素化又はスルホ塩素化ポリエチレン、エチレン及び塩素化エチレンのコポリマー、エピクロロヒドリンホモ−及びコポリマー、とりわけハロゲン含有ビニル化合物のポリマー、例えばポリ塩化ビニル、ポリ塩化ビニリデン、ポリフッ化ビニル、ボリフッ化ビニリデンならびに塩化ビニル／塩化ビニリデン、塩化ビニル／酢酸ビニル又は塩化ビニリデン／酢酸ビニルのようなそれらのコボリマー、のようなハロゲン含有ポリマー。
【００６０】
９．α，β−不飽和酸及びから誘導されたポリマー、及びポリアクリレート及びポリメタクリレートのようなその誘導体；ブチルアクリレートで耐衝撃改善されたポリメチルメタクリレート（ＰＭＭＡ）、ポリアクリルアミド及びポリアクリロニトリル。
【００６１】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００６２】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；ならびに上の１）で言及されたオレフィンとそれらのコポリマー。
【００６３】
１２．ポリアルキレングリコール、ボリエチレンオキシド、ポリプロピレンオキシドまたはビスグリシジルエーテルとそれらのコポリマーのような環式エーテルのホモポリマー及びコポリマー。
【００６４】
１３．ポリオキシメチレン及びコモノマーとしてエチレンオキシドを含むポリオキシメチレンのようなポリアセタール；熱可塑性ポリウレタン、アクリレートまたはＭＢＳで変性されたポリアセタール。
【００６５】
１４．ポリフェニレンオキシド及びスルフィド、及びポリフェニレンオキシドとスチレンポリマー又はポリアミドとの混合物。
【００６６】
１５．一方はヒドロキシル基末端を有するポリエーテル、ポリエステル及びポリブタジエンと、他方は脂肪族又は芳香族のポリイソシアナートから誘導されたポリウレタン、ならびにそれらの前駆体。
【００６７】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとの；又は例えばポリエチレングリコール、ポリプロピレングリコール又はポリテトラメチレングリコールのようなポリエーテルとのブロックコポリマー；ならびにＥＰＤＭ又はＡＢＳで変性されたポリアミド又はコポリアミド；及び加工の間に縮合されたポリアミド（ＲＩＭポリアミド系）。
【００６８】
１７．ポリ尿素、ポリイミド、ボリアミド−イミド、ポリエーテルイミド、ポリエステルイミド、ポリヒダントイン及びポリベンズイミダゾール。
【００６９】
１８．ジカルボン酸とジオールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、ならびにヒドロキシル末端ポリエーテルから誘導されたブロックコポリエーテルエステル；及びまたポリカーボネート又はＭＢＳで変性されたポリエステル。
【００７０】
１９．ポリカーボネート及びポリエステルカーボネート。
【００７１】
２０．ポリケトン。
【００７２】
２１．ポリスルホン、ポリエーテルスルホン及びポリエーテルケトン。
【００７３】
２２．前述されたポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００７４】
好ましいものは、ポリオレフィン、ポリエステル、ポリビニルアルコール、ポリ酢酸ビニル、ポリカーボネート、ポリアミド、アクリル（コ）ポリマー、又はアクリル−ブタジエン−スチレンターポリマー（ＡＢＳ）であり、特には、ポリオレフィン、ポリエステル、ポリビニルアルコール、ポリ酢酸ビニル、又はポリカーボネートである。好ましくは、有機ポリマー材料は、プラスチック材料が透過性、例えば透明又は淡色であるところのプラスチック容器又はフィルム又はシートである。
【００７５】
フィルム又はプラスチック容器のためにより好ましい材料は、ポリオレフィン、ポリエステル、ポリビニルアルコール、ポリ酢酸ビニル又はポリカーボネートであり、最も好ましいものは、ポリエチレンテレフタレート（ＰＥＴ）及びポリオレフィン、とりわけ、ポリエチレン（ＰＥ）、低密度ポリエチレン（ＬＤＰＥ)、線状低密度ポリエチレン（ＬＬＤＰＥ）、（ＶＬＤＰＥ）、（ＵＬＤＰＥ）である。シートのためにより好ましい材料は、ポリカーボネート、ポリアミド、ポリアクリル、又は透過性ＡＢＳであり、特にはポリカーボネートである。
【００７６】
本発明の紫外線吸収剤はまた、アクリルガラス等の光学レンズ又はガラス、もしくはそれらの上のコーティング中へも配合され得る。光学レンズ及びガラス、例えばサングラスのためにより好ましい材料は、アクリル又はポリカーボネートであり、特には、ポリメチルメタクリレート（ＰＭＭＡ）である。
【００７７】
最も有利には、本発明の組成物は、食品包装材料として使用されるプラスチック容器又はフィルムである。
【００７８】
好ましくは、フィルムの厚さは、１０μないし２００μ、より好ましくは２０μないし８０μ、特には２０μないし６０μであり、そしてプラスチック容器の厚さは、２００μないし１０００μである。好ましくは、シートの厚さは、例えば、固体シートにおいては、約０．５ないし８ｍｍの間で変化し得り、例えば、二重又は多重の壁シートにおいては、約３ないし１００ｍｍの間で変化し得る。
【００７９】
好ましくは、式（Ｉ）、（ＩＩ）、（ＩＩａ）、（Ｉａ）又は（Ｉｂ）で表わされる化合物は、プラスチック材料の重量に基づいて、０．００５％ないし１０％の量、より好ましくは０．０５％ないし４％の量、そして最も好ましくは０．１％ないし２．５％の量で存在する。
【００８０】
本発明の安定剤と一緒に、本発明のプラスチック材料は、フェノール系抗酸化剤、立体障害性アミン、及び／又はホスフィットもしくはホスホナイト等の、他の安定剤又は他の添加剤も含み得る。
【００８１】
プラスチック容器又はフィルムは、酸素吸収剤として鉄ベースの添加剤も所望により含み得る。
【００８２】
更なる安定剤及び添加剤の例を以下に示す。
１．  酸化防止剤
１．１．  アルキル化モノフェノール、例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状または側鎖において分岐したノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノールおよびそれらの混合物。
【００８３】
１．２．  アルキルチオメチルフェノール、例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００８４】
１．３．  ヒドロキノンおよびアルキル化ヒドロキノン、例えば、２，６−ジ−第三ブチル−４−メトキシフェノール、２，５−ジ−第三ブチルヒドロキノン、
２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００８５】
１．４．  トコフェロール、例えば、α−トコフェロール、β−トコフェロール、γ−トコフェロール、δ−トコフェロールおよびそれらの混合物（ビタミンＥ）。
【００８６】
１．５．  ヒドロキシル化チオジフェニルエーテル、例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００８７】
１．６．  アルキリデンビスフェノール、例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、
２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
【００８８】
１．７．  Ｏ−、Ｎ−およびＳ−ベンジル化合物、例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００８９】
１．８．  ヒドロキシベンジル化マロネート、例えば、ジオクタデシル−２，２−ビス（３，５−ジ−第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。
【００９０】
１．９．  芳香族ヒドロキシベンジル化合物、例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００９１】
１．１０．  トリアジン化合物、例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
【００９２】
１．１１．  ベンジルホスホネート、例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００９３】
１．１２．  アシルアミノフェノール、例えば、４−ヒドロキシラウラニリド、
４−ヒドロキシステアラニリド、オクチルＮ−（３，５−ジ−第三ブチル−４−ヒドロキシフェニル）カルバメート。
【００９４】
１．１３．  β−（３，５−ジ−第三ブチル−４−ヒドロキシフェニル）プロピオン酸の以下の一価または多価アルコールとのエステル、アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００９５】
１．１４．  β−（５−第三ブチル−４−ヒドロキシ−３−メチルフェニル）プロピオン酸の以下の一価または多価アルコールとのエステル、アルコール例、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００９６】
１．１５．  β−（３，５−ジシクロヘキシル−４−ヒドロキシフェニル）プロピオン酸の以下の一価または多価アルコールとのエステル、アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００９７】
１．１６．  ３，５−ジ−第三ブチル−４−ヒドロキシフェニル酢酸の以下の一価または多価アルコールとのエステル、アルコール例、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００９８】
１．１７．  β−（３，５−ジ−第三ブチル−４−ヒドロキシフェニル）プロピオン酸のアミド、例えば、Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル社製ナウガードＸＬ−１（登録商標：Ｎａｕｇａｒｄ）。
【００９９】
１．１８．  アスコルビン酸（ビタミンＣ）
【０１００】
１．１９．  アミン酸化防止剤、例えば、Ｎ，Ｎ’−ジ−イソプロピル−ｐ−フェニレンジアミン、Ｎ，Ｎ’−ジ−第二ブチル−ｐ−フェニレンジアミン、
Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−およびジアルキル化第三ブチル／第三オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシルジフェニルアミンの混合物、モノ−およびジアルキル化第三ブチルジフェニルアミンの混合物、２，３−ジヒドロ−３，３−ジメチル−４Ｈ−１，４−ベンゾチアジン、フェノチアジン、モノ−およびジアルキル化第三ブチル／第三オクチルフェノチアジンの混合物、モノ−およびジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジ−４−イル）ヘキサメチレンジアミン、ビス（２，２，６，６−テトラメチルピペリジ−４−イル）セバケート、２，２，６，６−テトラメチルピペリジノ−４−オン、２，２，６，６−テトラメチルピペリジノ−４−オール。
【０１０１】
２．紫外線吸収剤および光安定剤
２．１．２−（２’−ヒドロキシフェニル）ベンゾトリアゾール、例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロ−ベンゾトリアゾール、２−（３’−第三ブチル−２’−ヒドロキシ−５’−メチルフェニル）−５−クロロ−ベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロ−ベンゾトリアゾール、２−（３’−第三ブチル−５’−［２−（２−エチルヘキシルオキシ）−カルボニルエチル］−２’−ヒドロキシフェニル）−５−クロロ−ベンゾトリアゾール、２−（３’−第三ブチル−２’−ヒドロキシ−５’−（２−メトキシカルボニルエチル）フェニル）−５−クロロ−ベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］、２−［３’−第三ブチル−５’−（２−メトキシカルボニルエチル）−２’−ヒドロキシフェニル］−２Ｈ−ベンゾトリアゾールとポリエチレングリコール３００とのエステル交換生成物、次式［Ｒ−ＣＨ2ＣＨ2−ＣＯＯ−ＣＨ2ＣＨ2−］2−［式中、Ｒは３’−第三ブチル−４’−ヒドロキシ−５’−２Ｈ−ベンゾトリアゾリ−２−イルフェニル基を表す。］で表されるもの、２−［２’−ヒドロキシ−３’−（α，α−ジメチルベンジル）−５’−（１，１，３，３−テトラメチルブチル）フェニル］ベンゾトリアゾール、２−［２’−ヒドロキシ−３’−（１，１，３，３−テトラメチルブチル）−５’−（α，α−ジメチルベンジル）フェニル］ベンゾトリアゾール。
【０１０２】
２．２．２−ヒドロキシベンゾフェノン、例えば、４−ヒドロキシ−、４−メトキシ−、４−オクトキシ−、４−デシルオキシ−、４−ドデシルオキシ−、４−ベンジルオキシ−、４，２’，４’−トリヒドロキシ−及び２’−ヒドロキシ−４，４’−ジメトキシ誘導体。
【０１０３】
２．３．  置換および未置換安息香酸のエステル、例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【０１０４】
２．４．  アクリレート、例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメートおよびＮ−（β−カルボメトキシ−β−シアノビニル）−２−メチルインドリン。
【０１０５】
２．５．  ニッケル化合物、例えば、２，２’−チオ−ビス［４−（１，１，３，３−テトラメチルブチル）フェノール］のニッケル錯体、例えば１：１または１：２錯体であって、ｎ−ブチルアミン、トリエタノールアミンまたはＮ−シクロヘキシルジエタノールアミンのようなさらなる配位子を伴うまたは伴わないもの、ニッケルジブチルジチオカルバメート、４−ヒドロキシ−３，５−ジ−第三ブチルベンジルホスホン酸のモノアルキルエステル、例えばメチルまたはエチルエステルのニッケル塩、ケトキシムのニッケル錯体、例えば２−ヒドロキシ−４−メチルフェニルウンデシルケトキシム、１−フェニル−４−ラウロイル−５−ヒドロキシピラゾールのニッケル錯体であって、さらなる配位子を伴うまたは伴わないもの。
【０１０６】
２．６．  立体障害性アミン、例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル)ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの直鎖又は環式縮合物、トリス（２，２，６，６−テトラメチル−４−ピペリジル）ニトリロトリアセテート、テトラキス（２，２，６，６−テトラメチル−４−ピペリジル）−１，２，３，４−ブタン−テトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンの直鎖又は環式縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合生成物（ＣＡＳ  登録番号［１３６５０４−９６−６］）、Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソスピロ［４．５］デカン、７，７，９，９−テトラメチル−２−シクロウンデシル−１−オキサ−３，８−ジアザ−４−オキソスピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレン−マロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィン−コポリマーと２，２，６，６−テトラメチル−４−アミノピペリジン又は１，２，２，６，６−ペンタメチル−４−アミノピペリジンとの反応生成物。特に、農業用フィルム又は温室フィルム中に使用するためには、ビス（２，２，６，６−テトラメチル−４−ピペリジル）セバケート、
ビス（１，２，２，６，６−ペンタメチル−４−ピペリジル）セバケート、
１−（２−ヒドロキシエチル）−２，２，６，６−テトラメチル−４−ヒドロキシピペリジンとコハク酸の縮合物（ＣＡＳ番号６５４４７−７７−０）、Ｎ，Ｎ’，Ｎ’’，Ｎ’’’−テトラキス（４，６−ビス（ブチル−（Ｎ−メチル−２，２，６，６−テトラメチルピペリジニ−４−イル）アミノ）トリアジニ−２−イル）−４，７−ジアザデカン−１，１０−ジアミン（ＣＡＳ番号１０６９９０−４３−６）、
【化３０】
2004533529.tif 000018
【化３１】
2004533529.tif 000019
（式中、ｎ又はｎ’は、主に３ないし５の範囲内である）、
又はこれら化合物の混合物が特に重要である。
【０１０７】
２．７．オキサミド、例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド、及びその２−エトキシ−２’−エチル−５，４’−ジ−第三ブトキサニリドとの混合物、ｏ−およびｐ−メトキシ−二置換オキサニリドの混合物、及びｏ−及びｐ−エトキシ−二置換オキサニリドの混合物。
【０１０８】
２．８．２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシ−プロポキシ）フェニル］−４，６−ビス（２，４−ジメチル）−１，３，５−トリアジン、２−［２−ヒドロキシ−４−（２−ヒドロキシ−３−オクチルオキシ−プロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシ−プロポキシ)フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシ−プロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１０９】
３．  金属奪活剤、例えば、Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１１０】
４．  ホスフィットおよびホスホナイト、例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２”−ニトリロ［トリエチルトリス（３，３’，５，５’−テトラ−第三ブチル−１，１’−ビフェニル−２，２’−ジイル）ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，
３，２−ジオキサホスフィラン。
【０１１１】
特に好ましいのは以下のホスフィットである。
トリス（２，４−ジ−第三ブチルフェニル）ホスフィット（登録商標イルガフォス（Ｉｒｇａｆｏｓ）１６８、チバ−ガイギー社製）、トリス（ノニルフェニル）ホスフィット、
【化３２】
2004533529.tif 000020
。
【０１１２】
５．  ヒドロキシルアミン、例えば、Ｎ，Ｎ−ジベンジルヒドロキシルアミン、
Ｎ，Ｎ−ジエチルヒドロキシルアミン、Ｎ，Ｎ−ジオクチルヒドロキシルアミン、
Ｎ，Ｎ−ジラウリルヒドロキシルアミン、Ｎ，Ｎ−ジテトラデシルヒドロキシルアミン、
Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、
Ｎ−ヘプタデシル−Ｎ−オクタデシルヒドロキシルアミン、水素化牛脂アミンから誘導されたＮ，Ｎ−ジアルキルヒドロキシルアミン。
【０１１３】
６．  ニトロン、例えば、Ｎ−ベンジル−α−フェニル−ニトロン、Ｎ−エチル−α−メチル−ニトロン、Ｎ−オクチル−α−ヘプチル−ニトロン、Ｎ−ラウリル−α−ウンデシル−ニトロン、Ｎ−テトラデシル−α−トリデシル−ニトロン、Ｎ−ヘキサデシル−α−ペンタデシル−ニトロン、Ｎ−オクタデシル−α−ヘプタデシル−ニトロン、Ｎ−ヘキサデシル−α−ヘプタデシル−ニトロン、Ｎ−オクタデシル−α−ペンタデシル−ニトロン、Ｎ−ヘプタデシル−α−ヘプタデシル−ニトロン、Ｎ−オクタデシル−α−ヘキサデシル−ニトロン、水素化牛脂アミンから誘導されたＮ，Ｎ−ジアルキルヒドロキシルアミンから誘導されたニトロン。
【０１１４】
７．  チオ相乗剤、例えば、ジラウリルチオジプロピオネートまたはジステアリルチオジプロピオネート。
【０１１５】
８．  過酸化物捕捉剤、例えば、β−チオジプロピオン酸のエステル、例えば、ラウリル、ステアリル、ミリスチルまたはトリデシルエステル、メルカプトベンズイミダゾールまたは２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
【０１１６】
９．ポリアミド安定剤、例えば、沃化物及び／又は燐酸化合物との銅の塩、及び２価のマンガン塩。
【０１１７】
１０．  塩基性補助安定剤、例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばステアリン酸カルシウム、ステアリン酸亜鉛、ベベン酸マグネシウム、ステアリン酸マグネシウム、リシノール酸ナトリウムおよびパルミチン酸カリウム、アンチモンピロカテコレートまたは亜鉛ピロカテコレート。
【０１１８】
１１．核剤、例えば、無機物質たとえば、タルク、二酸化チタン又は酸化マグネシウムのような金属酸化物、ホスフェート、カーボネートまたはサルフェートであって、好ましくはアルカリ土類金属のもの；モノ−またはポリカルボン酸のような有機化合物およびそれらの塩、例えば、４−第三ブチル安息香酸、アジピン酸、ジフェニル酢酸、ナトリウムスクシネートまたはナトリウムベンゾエート、イオン性コポリマー（アイオノマー）のようなポリマー性化合物。特に好ましいのは、１，３：２，４―ビス（３’，４’−ジメチルベンジリデン）ソルビトール、１，３：２，４−ジ（パラメチルジベンジリデン）ソルビトールおよび１，３：２，４−ジ（ベンジリデン）ソルビトールである。
【０１１９】
１２．充填剤および強化剤、例えば、炭酸カルシウム、シリケート、ガラス繊維、ガラス球、アスベスト、タルク、カオリン、雲母、硫酸バリウム、金属オキシドおよびヒドロキシド、カーボンブラック、グラファイト、木粉および他の天然生成物の粉末または繊維、合成繊維。
【０１２０】
１３．  その他の添加剤、例えば、酸素吸収剤、可塑剤、潤滑剤、乳化剤、顔料、流動添加剤、触媒、流れ調整剤、蛍光増白剤、難燃剤、帯電防止剤および発泡剤。
【０１２１】
１４．  ベンゾフラノンおよびインドリノン、例えば、米国特許第４，３２５，８６３号明細書、米国特許第４，３３８，２４４号明細書、米国特許第５，１７５，３１２号明細書、米国特許第５，２１６，０５２号明細書、米国特許第５，２５２，６４３号明細書、独国特許出願公開第４３１６６１１号公報、独国特許出願公開第４３１６６２２号公報、独国特許出願公開第４３１６８７６号公報、欧州特許出願公開第０５８９８３９号公報もしくは欧州特許出願公開第０５９１１０２号公報において開示されるもの、または３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチル−ベンゾフラノ−２−オン、３−（３，５−ジメチル−４−ピバロイルオキシフェニル）−５，７−ジ−第三ブチル−ベンゾフラノ−２−オン、３−（３，４−ジメチルフェニル）−５，７−ジ−第三ブチル−ベンゾフラノ−２−オン、３−（２，３−ジメチルフェニル）−５，７−ジ−第三ブチル−ベンゾフラノ−２−オン。
【０１２２】
添加される更なる添加剤の性質及び量は、安定化される支持体の性質及びその目的とする用途によって決定され；多くの場合、安定化されるポリマーに基づいて、０．１ないし５重量％が使用される。
【０１２３】
好ましくは、例えば、項目２．６で言及したような立体障害性アミンが、更に存在する。農業用フィルム又は温室フィルムにおいて、良好な結果は、ＺｎＯ、ＭｇＯ又はＭｇ（ＯＨ）2等の金属酸化物又は金属水酸化物、及び／又はハイドロタルサイトの更なる添加によって達成される。有利なことに、ポリオレフィンは、Ｃａ−又はＺｎ−ステアレート等の更なる金属カルボキシレートを含む。
【０１２４】
本発明の添加剤及び任意の更なる成分は、個々にもしくは互いに混合して、ポリマー材料へ添加され得る。所望により、個々の添加剤は、ポリマーへの配合前に、例えば、ドライブレンド、圧縮によって、又は溶融液中で、互いに混合され得る。
【０１２５】
ポリマー中への本発明の添加剤及び任意の更なる成分の配合は、粉末形態でのドライブレンド、又は例えば不活性溶媒、水もしくはオイル中での溶液、分散又は懸濁液の形態での湿式混合のような既知の方法によって行われる。本発明の添加剤及び任意の更なる添加剤は、例えば、成形の前又は後に配合され得るか、もしくは、溶解又は分散した添加剤もしくは添加剤混合物をポリマー材料へ適用し、その後、任意に溶媒又は懸濁／分散剤の蒸発を行うことによっても行われる。それらは、例えば、ドライ混合物又は粉末として、もしくは溶液又は分散液又は懸濁液又は溶融液として、加工装置（例えば、押出機、密閉式ミキサー等）中へ直接添加され得る。
【０１２６】
配合は、攪拌機を備えたいかなる加熱可能な容器中、例えば、ニーダー、ミキサー又は攪拌容器のような密閉式装置中で行われ得る。配合は、好ましくは押出機中又はニーダー中で行われる。加工が、不活性雰囲気中又は酸素の存在下のどちらかで行われるかは重要ではない。
【０１２７】
ポリマーへの添加剤又は添加剤ブレンドの添加は、ポリマーが溶融され、かつ添加剤と混合される、全ての慣例の混合機中で行われ得る。適当な機械は、当業者によって既知である。それらは、主にミキサー、ニーダー及び押出機である。
【０１２８】
本方法は、好ましくは、加工の間に、押出機中に添加剤を導入することによって、行われる。
【０１２９】
特に好ましい加工機械は、一軸スクリュー押出機、同時回転及び逆回転する二軸スクリュー押出機、遊星歯車押出機、リング押出機又はコニーダーである。少なくとも１つの減圧下で使用され得るガス除去区画を備えた加工装置を使用することも又可能である。
【０１３０】
適当な押出機及びニーダーは、例えば、Ｈａｎｄｂｕｃｈ  ｄｅｒ  Ｋｕｎｓｔｓｔｏｆｆｅｘｔｒｕｓｉｏｎ，Ｇｒｕｎｄｌａｇｅｎ  第１巻，編者．Ｆ．ヘンセン，Ｗ．クナッペ，Ｈ．ポテンテ，１９８９年，３−７頁，ＩＳＢＮ：３−４４６−１４３３９−４（Ｅｘｔｒｕｓｉｏｎｓａｎｌａｇｅｎ  １９８６  第２巻，ＩＳＢＮ３−４４６−１４３２９−７）に記載されている。
【０１３１】
例えば、前記スクリューの長さは１ないし６０のスクリュー径、好ましくは３５ないし４８のスクリュー径である。前記スクリューの回転速度は、好ましくは１０ないし６００回毎分（ｒｐｍ）、より特に好ましくは２５ないし３００ｒｐｍである。
【０１３２】
最大押出量は、スクリュー径、回転速度及び駆動力に依存している。本発明の方法はまた、上記したパラメーターを変化させること、もしくは投与量を分配する計量機を使用することによって、最大押出量より低い押出量においても実施され得る。
【０１３３】
もしも、多数の成分が添加されるならば、それらは、予備混合するか又は個々に添加され得る。本発明の添加剤及び任意の更なる添加剤はまた、ポリマー材料上へ噴霧もされ得る。それらは、他の添加剤（例えば上記した慣用的な添加剤）又はそれらの溶融液を希釈可能であり、そのためそれらも又、これらの添加剤と共に材料上へ噴霧され得る。重合触媒の失活の間の噴霧による添加は、特に効果的であり；この場合、放出されたスチームが、重合触媒の失活のために使用され得る。球状に重合したポリオレフィンの場合、例えば、本発明の添加剤を、所望により、他の添加剤と一緒に噴霧により使用することは有効で有り得る。
【０１３４】
本発明の添加剤及び任意の更なる添加剤はまたポリマーに、例えば、あるポリマー中に配合された、約１重量％ないし約４０重量％、及び好ましくは２重量％ないし２０重量％の濃度で前記成分を含むマスターバッチ（“濃縮物”）の形状でポリマーに添加され得る。前記ポリマーは、最終的に添加剤が添加されるポリマーと必ずしも同一構造である必要がない。このような操作において、該ポリマーは、粉末、グラニュール、溶液、懸濁液の形態で、もしくはラテックスの形態で使用され得る。
【０１３５】
配合は、成形操作の前又は間に行われ得るか、もしくは、溶解又は分散した化合物をポリマーへ適用し、その後、所望により溶媒の蒸発を行うことによって行われる。エラストマーの場合、これらは、ラテックスとしても安定化され得る。
ポリマー中へ本発明の添加剤を配合するための更なる可能性は、対応するモノマーの重合の前に、間にもしくは直後に、又は架橋の前にそれらを添加することである。これに関連して、本発明の添加剤は、そのままの状態で、さもなければ（例えば、ワックス、オイル又はポリマー中に）カプセル化された形状で添加され得る。
【０１３６】
特定の態様において、プラスチック容器又はフィルム又はシートは、少なくとも１層中に式（Ｉ）、（ＩＩ）又は（Ｉｂ）で表わされる化合物、又はそれらの混合物を含む、２ないし７のポリマー層の多層構造物である。この場合において、比較的多量の相溶性のヒドロキシフェニルトリアジン安定剤、例えば、１ないし１５重量％を含む本発明のポリマー組成物は、薄い層（例えば、５ないし１００μ）で本発明の安定剤を殆ど又は全く含まないポリマーから製造された成形品に適用される。適用は、ベース品の成形と同時に、例えば、同時押出しによって行われ得る。二者択一的に、適用は、成形後、例えば、フィルムの積層によって、又は溶液での塗布によって、ベース品に行われる。完成品の外層は、紫外線に対して、完成品の内部及び／又は内部の層を保護する紫外線フィルターの機能を有する。
【０１３７】
また、更なる本発明の対象は、温室の、又は包装された食料品、飲料、薬剤、化粧品もしくは個人ケア用品の内容物を保護するための、プラスチック容器又はフィルム又はシート中に配合された式（Ｉ）、（ＩＩ）又は（Ｉｂ）で表わされる化合物もしくはそれらの混合物の使用である。
【０１３８】
包装された食料品、飲料、薬剤、化粧品もしくは個人ケア用品の内容物の保護が好ましい。
【０１３９】
以下の実施例で本発明を詳細に説明する。以下に記載される実施例中の、及び請求項中の全ての部又は百分率は、特に記載がない限り、重量によるものである。室温は、特に記載がない限り、２０ないし３０℃の範囲内の温度を示す。元素解析に与えられたデータは、元素Ｃ、Ｈ及びＮについて計算された重量％（ｃａｌ）又は実測された重量％（ｅｘｐ）を示す。実施例において、以下の略語が使用された。
％ｗ／ｗ    重量％；
Ｌ          リットル；
ｍ．ｐ．    融点又は融点範囲；
ＰＰ        ポリプロピレン
ＬＤＰＥ    低密度ポリエチレン；
ＤＳＣ      示差走査熱量計算；
ＮＭＲ      （特に記載がない限りは、1Ｈの）核磁気共鳴；
ａｔmax      長波長紫外線吸収極大におけるモル吸光係数（Ｌ・ｍｏｌ-1ｃｍ-1）
Ｍｎ        ＧＰＣによって測定された数平均分子量（ｇ／ｍｏｌ）
ＧＰＣ      ゲル透過クロマトグラフィー；
ＰＤＩ      多分散度（質量と数平均分子量の比）；
【０１４０】
以下の実施例において、分子量パラメーター（Ｍｎ、Ｍｗ、ＰＤＩ）がＧＰＣ（ゲル透過クロマトグラフィー）によって決定される。ＧＰＣ測定は、反射指数パーキン−エルマーＬＣ３０を備えたパーキン−エルマー（Ｐｅｒｋｉｎ−Ｅｌｍｅｒ）ＬＣ５０液体クロマトグラフ上で実行され、そしてそのデータはパーキン−エルマーソフトウェア（ターボＳＥＣ（ＴｕｒｂｏＳＥＣ）を使用することによって計算される。全てのＧＰＣ測定は、溶媒として、クロマトグラフィー等級のテチラヒドロフラン（ＴＨＦ）中０．０２Ｍのジエタンノールアミン溶液を、４５℃において使用することによって実施される。カラムは、ポリマラボラトリー（Ｐｏｌｙｍｅｒ  Ｌａｂｏｒａｔｏｒｉｅｓ）製の、固定層が３ｍｍのミックスドＥ（Ｍｉｘｅｄ  Ｅ）で、３００ｍｍ×７．５ｍｍのＰＬＧＥＬ（ポリマーラボラトリー）を使用した。ポリスチレン標準が、検量線として使用される。視覚上の融点及び融点範囲が、ギャレンカンプ（Ｇａｌｌｅｎｋａｍｐ）装置を使用することによって測定される。吸光係数（ｅ)は、パーキンエルマーラムダ２Ｓ分光光度計上で、塩化メチレン又はトルエン溶液中の生成物の紫外線スペクトルを記録することによって計算される。
【実施例】
【０１４１】
Ａ：調製実施例
実施例Ａ１
式
【化３３】
2004533529.tif 000021
で表わされる化合物１０１の合成。
ａ）中間体
【化３４】
2004533529.tif 000022
の合成。
３００ｍＬのメタノール中８６ｇの２−（４−メトキシフェニル）−４，６−ビス−レソルシノール−１，３，５−トリアジン及び２３．５ｇのナトリウムメチラートの溶液を５０℃まで加熱した。８２．８ｇのメチル−２−ブロモプロピオネートを、３０分に渡り滴下添加した。次に、その混合物を２時間、還流下で加熱した。メタノールを留去し、３００ｍＬのキシレン中５５．３ｇの炭酸カリウムの懸濁液を添加し、そして１２時間、還流下で加熱した。５５ｇの炭酸カリウム及び８．３ｇのメチル２−ブロモプロピオネートを添加した。その反応混合物を、熱濾過の前に１２時間、還流下で加熱した。濾液は減圧下で蒸発させ、融点７６°の黄色粉末状で中間体１ａ）を得た。
ｂ）１００ｍＬのメシチレン中１２ｇのポリエチレンモノ−アルコール（Ｍｎ４６０）、１０ｇ（１７．４ｍｏｌ）の実施例１ａで得られた化合物、及び０．４ｇのｐ−トルエンスルホン酸の混合物を１４０℃で加熱し、そして反応のために８時間放置した。その溶液を水で２度洗浄し、その有機層を分離し、硫酸ナトリウム下で乾燥し、そして真空下で蒸発させた。７８ないし８７℃の融点範囲を有する白色粉末を得た。
最大λにおけるεは、５２４４０Ｌ・ｍｏｌ-1ｃｍ-1である。
【０１４２】
実施例Ａ２
式
【化３５】
2004533529.tif 000023
で表わされる化合物１０２の合成。
ａ）式
【化３６】
2004533529.tif 000024
で表わされる中間体の合成。
１０１ｇの２，４，６−トリス−レソルシノール−１，３，５−トリアジン及び８７ｇの炭酸ナトリウムを、１００ｍＬのＤＭＦ中で１００°まで加熱した。キシレン中１８１ｇのメチル２−ブロモプロピオネートを、１時間に渡り滴下添加し、そしてその反応混合物を９０°において更に３時間攪拌した。次に、その反応混合物を３０°まで冷却し、濾過した。その濾液を減圧下で蒸発させ、オレンジ色のオイルを１６６ｇ得た。これを、４００ｍＬのイソプロパノール及び８０ｍＬのエチルメチルケトン中に溶解させ、０°まで冷却し、そして濾過した。乾燥後、１２５ｇの中間体２ａ）を単離させた（融点１２０°）。
ｂ）実施例２−ａの化合物を出発物質として使用して、実施例１−ｂに記載された方法を行い、７８ないし８７℃の融点範囲を有するうす黄色の固体を得た。
最大λにおけるεは、５８４００Ｌ・ｍｏｌ-1ｃｍ-1である。
【０１４３】
実施例Ａ３
式
【化３７】
2004533529.tif 000025
で表わされる化合物の合成。
０．１ｇのｐ−トリエンスルホン酸を、３０ｍＬのメシチレン中２ｇ（０．００３４ｍｏｌ）の実施例１ａで得られた中間体及び４．２４ｇ（０．００９０ｍｏｌ）のイソフォル３２（登録商標：Ｉｓｏｆｏｌ３２）の混合物へ添加した。その溶液を１６５℃で加熱し、そして反応のために４時間放置した（この実験条件において、溶液は除去され、そして反応は基本的にはバルク（ｂｕｌｋ）状で行われる）。２０ｍＬのトルエンを添加し、その溶液を水で２度洗浄し、次にその有機層を分離し、硫酸ナトリウム下で乾燥し、そして蒸発させた。ワックス状の生成物を得た。
最大λにおけるεは、４１４００Ｌ・ｍｏｌ-1ｃｍ-1である。
【０１４４】
実施例Ａ４
式
【化３８】
2004533529.tif 000026
で表わされる化合物１０４の合成。
ａ）式
【化３９】
2004533529.tif 000027
で表わされる中間体の合成。
メチル２−ブロモプロピオネートの代わりに、当量のメチルブロモアセテートを用いて、中間体１ａ）において使用した方法を繰返した場合、中間体３ａが黄色粉末として単離する（融点２１６°）。
ｂ）実施例４−ａの中間体を用いて、実施例３において繰返された方法を行い、ワックス状の生成物を得た。
最大λにおけるεは、４２０００Ｌ・ｍｏｌ-1ｃｍ-1である。
【０１４５】
実施例Ａ５
式
【化４０】
2004533529.tif 000028
で表わされる化合物１０５の合成。
ａ）式
【化４１】
2004533529.tif 000029
で表わされる中間体の合成。
３００ｍＬのトルエン中２２．９ｇ（０．１２４ｍｏｌ）の塩化シアヌルの溶液へ、６０ｇ（０．２４８ｍｏｌ）のジオクチルアミンをゆっくり添加した。添加後、その混合物を反応のために３０分間放置し、続いて、２０ｍＬの水中１０．８ｇ（０．２７ｍｏｌ）のＮａＯＨを添加した。その混合物を９０℃で加熱し、反応のために更に１時間放置した。水を共沸により除去した。次に、その有機層を硫酸ナトリウム下で乾燥させ、濾過し、そして真空下で濃縮した。黄色のオイルを得た。
ｂ）式
【化４２】
2004533529.tif 000030
で表わされる中間体の合成
１５０ｍＬのメシチレン中６０ｇ（０．１ｍｏｌ）の実施例５−ａの中間体及び２００ｍＬのエタノールアミンの溶液を１５０℃で１時間加熱した。上部の層を回収し、そして弱酸性水溶液（ＨＣｌ）で２度洗浄した。続いて、それを硫酸ナトリウム下で乾燥させ、濾過し、そして蒸発させた。白色の固体が得られた。
ｃ）４０ｍＬのメシレン中４８．３ｇ（０．０７８ｍｏｌ）の実施例５−５の化合物と２２．４５ｇ（０．０３９ｍｏｌ）の実施例１−ｂの化合物の混合物を、１．０ｇのジブチル酸化錫の存在下において１６５℃で加熱した。その混合物を反応のために４時間放置した（この実験条件において、溶液は除去され、そして反応は基本的にはバルク（ｂｕｌｋ）状で行われる）。室温において、４００ｍＬのトルエン及び４０ｇのシリカを添加した。１時間後、その溶液を濾過し、そして真空下で蒸発させた。６３℃の融点を有する生成物が得られた。
最大λにおけるεは、７８７００Ｌ・ｍｏｌ-1ｃｍ-1である。
【０１４６】
実施例Ａ６
式
【化４３】
2004533529.tif 000031
で表わされる化合物１０６の合成。
実施例１−ａの化合物及びイソフォル３６（登録商標：Ｉｓｏｆｏｌ３６）を出発物質として使用して、実施例１に記載された方法を行い、ワックス状の生成物を得た。
最大λにおけるεは、３８９００Ｌ・ｍｏｌ-1ｃｍ-1である。
【０１４７】
実施例Ａ７
式
【化４４】
2004533529.tif 000032
で表わされる化合物１０７の合成。
ａ）式
【化４５】
2004533529.tif 000033
で表わされる中間体の合成。
１０２ｍＬのＣＨ3ＯＮａ（ＣＨ3ＯＨ中に３０％ｗ／ｗ；０．５４モル）を、４００ｍＬのメタノール中１００ｇの２−（４−メトキシフェニル）−４，６−ビス−レソルシノール−１，３，５−トリアジンの懸濁液へ室温において添加した。続いて、その溶液を５０℃まで加熱し、そして１０１ｇ（０．６６モル）のメチル２−ブロモアセテートを１時間に渡り滴下添加した。その混合物を２時間、還流下で加熱し、そして２００ｍＬのメタノールを留去し、４００ｍＬのキシレン及び５１ｇ（０．３７モル）の炭酸カリウムを、その混合物へ添加し、そしてその懸濁液を、６時間、１２０℃まで加熱した。その混合物を８０℃まで冷却し、そして１００ｍＬの水で２度洗浄した。続いて、その有機層を真空下で乾燥させた。
ｂ）１００ｍＬの１，２−ジクロロベンゼン中２０ｇ（０．０３６ｍｏｌ）の上記（ａ）からの化合物及び８．１ｇ（０．０４０ｍｏｌ）の１，１２−ドデカンジオールの混合物を、１ｇのｐ−トルエンスルホン酸の存在下において１８０℃まで加熱した。３０分後、その反応混合物を、水で２度洗浄し、硫酸ナトリウム下で乾燥させ、そして減圧下で蒸発させた。９４ないし１０５℃の融点範囲を有する淡褐色の固体を得た。
εａｔλmaxは、４１２００Ｌ・ｍｏｌ-1ｃｍ-1である。Ｍｎ＝２０００；ＰＤＩ＝１．７３。
【０１４８】
実施例Ａ８
式
【化４６】
2004533529.tif 000034
で表わされる化合物１０８の合成。
実施例１に記載された方法を行い、上記化合物を黄色の固体で得た。
融点範囲は３６ないし４３℃である。最大λにおけるεは、５８４００Ｌ・ｍｏｌ-1ｃｍ-1である。
【０１４９】
実施例Ａ９
式
【化４７】
2004533529.tif 000035
で表わされる化合物１０９の合成。
実施例５に記載された方法を行い、上記分子を白色の固体で得た。
融点範囲は４６ないし５４℃であり、最大λにおけるεは、８３０００Ｌ・ｍｏｌ-1ｃｍ-1である。
【０１５０】
実施例Ａ１０
モノマー比ｎ：ｍ：ｚ＝０．５：１：０．５での
式
【化４８】
2004533529.tif 000036
で表わされる化合物１１０の合成。
２０ｍＬのメシチレン中２０ｇ（０．０３４７ｍｏｌ）の実施例Ａ１の部分ａからの化合物、１４．１ｇ（０．０９６ｍｏｌ）のドデカンジオール、８ｇ（０．０３４７ｍｏｌ）のジメチルセバケート及び０．５ｇのｐ−トルエンスルホン酸（ｐＴＳＡ）の混合物を１６０℃まで加熱し、蒸留されたメシチレンを廃棄した。約６時間後、その混合物を冷却し、そして２００ｍＬのトルエンを添加した。その有機層を１００ｍＬの炭酸ナトリウム水溶液で２度洗浄し、硫酸ナトリウム下で乾燥させ、そして減圧下で蒸発させた。黄−オレンジ色の樹脂を得た。
最大λにおけるεは、４５１９９Ｌ・ｍｏｌ-1ｃｍ-1；Ｍｎ＝５７００ｇ／ｍｏｌ；ＰＤＩ＝２．６。
【０１５１】
実施例Ａ１２
モノマー比ｎ：ｍ：ｚ＝０．５：１：０．５での
式
【化４９】
2004533529.tif 000037
で表わされる化合物１１２の合成。
３０ｍＬのメシチレン中２５ｇ（０．０４３ｍｏｌ）の実施例Ａ１の部分ａからの化合物、２０．９ｇ（０．１０３ｍｏｌ）のドデカンジオール、６．２ｇ（０．０４３ｍｏｌ）のジメチルスクシネート及び０．５ｇのｐ−トルエンスルホン酸（ｐＴＳＡ）の混合物を１６０℃まで加熱し、蒸留されたメシチレンを廃棄した。約６時間後、その混合物を冷却し、そして２００ｍＬのトルエンを添加した。その有機層を１００ｍＬの炭酸ナトリウム水溶液で２度洗浄し、硫酸ナトリウム下で乾燥させ、そして減圧下で蒸発させた。黄−オレンジ色の樹脂を得た。
最大λにおけるεは、４７３３５Ｌ・ｍｏｌ-1ｃｍ-1；Ｍｎ＝３４００ｇ／ｍｏｌ；ＰＤＩ＝１．９。
【０１５２】
実施例Ａ１３
モノマー比ｎ：ｍ：ｚ＝０．５：１：０．５での
式
【化５０】
2004533529.tif 000038
で表わされる化合物１１３の合成。
２００ｍＬのメシチレン中５９．８ｇ（０．１５ｍｏｌ）の実施例Ａ１の部分ａからの化合物、４１．６ｇ（０．２０６ｍｏｌ）のドデカンジオール、２８．４ｇ（０．１０３ｍｏｌ）のジメチル−Ｌ−タルトレート及び１ｇのｐ−トルエンスルホン酸（ｐＴＳＡ）の混合物を１６０℃まで加熱し、蒸留されたメシチレンを廃棄した。約６時間後、その混合物を冷却し、そして２００ｍＬのトルエンを添加した。その有機層を２００ｍＬの炭酸ナトリウム水溶液で２度洗浄し、硫酸ナトリウム下で乾燥させ、そして減圧下で蒸発させた。黄色粉末を得た。
融点：７５ないし１０５℃；最大λにおけるεは、３８６７０Ｌ・ｍｏｌ-1ｃｍ-1；Ｍｎ＝３４００ｇ／ｍｏｌ；ＰＤＩ＝２．４。
【０１５３】
実施例Ａ１４
モノマー比ｎ：ｍ：ｚ＝０．５：１：０．５での
式
【化５１】
2004533529.tif 000039
で表わされる化合物１１４の合成。
ジメチルタルトレートの代わりにジメチルテレフタレートを使用して、実施例Ａ１３に記載された実験条件を繰返し、上記構造及び組成を有するポリマーを黄色粉末で得た。融点範囲６５ないし７５℃。
最大λにおけるεは、４５２１０Ｌ・ｍｏｌ-1ｃｍ-1；Ｍｎ＝６０００；ＰＤＩ＝１．８。
【０１５４】
実施例Ａ１５
モノマー比ｎ：ｍ：ｚ＝０．５：１：０．５での
式
【化５２】
2004533529.tif 000040
で表わされる化合物１１５の合成。
出発物質として、実施例Ａ７の部分ａからの化合物を使用して、実施例Ａ１０に記載された実験条件を繰返し、上記構造及び組成を有するポリマーを黄−オレンジ色の樹脂で得た。
最大λにおけるεは、４１０３０Ｌ・ｍｏｌ-1ｃｍ-1；Ｍｎ＝５９００；ＰＤＩ＝２．３。
【０１５５】
実施例Ａ１６
モノマー比ｎ：ｍ：ｚ＝０．５：１：０．５での
式
【化５３】
2004533529.tif 000041
で表わされる構造の化合物１１６の合成。
ドデカンジオールの代わりにブタンジオールを使用して、実施例Ａ１２に記載された実験方法を繰返し、上記構造及び組成を有するポリマーを黄−オレンジ色の粉末で得た。融点範囲は５５ないし６５℃である。
最大λにおけるεは、３７０７１Ｌ・ｍｏｌ-1ｃｍ-1；Ｍｎ＝２１００；ＰＤＩ＝１．８。
【０１５６】
実施例Ａ１７
式
【化５４】
2004533529.tif 000042
で表わされる構造の化合物１１７の合成。
出発物質として、実施例Ａ１のａ部分からの中間体及びＰＥＧ２００（分子量が２００のポリエチレングリコール）を使用して、実施例Ａ７−ｂに記載された合成方法を繰返し、上記ポリマーを得た。融点範囲は９０ないし９７℃である。
最大λにおけるεは、３７０７１Ｌ・ｍｏｌ-1ｃｍ-1；Ｍｎ＝４３００；ＰＤＩ＝１．８。
【０１５７】
実施例Ａ１８
式
【化５５】
2004533529.tif 000043
で表わされる構造の化合物１１８の合成。
出発物質として、実施例Ａ１のａ部分からの中間体及びＰＥＧ４００（分子量が４００のポリエチレングリコール）を使用して、実施例Ａ７−ｂに記載された合成方法を繰返し、上記構造のポリマーをワックス状の生成物で得た。
最大λにおけるεは、４６９１１Ｌ・ｍｏｌ-1ｃｍ-1；Ｍｎ＝４３００；ＰＤＩ＝１．８。
【０１５８】
実施例Ａ１９
式
【化５６】
2004533529.tif 000044
で表わされる構造の化合物１１９の合成。
出発物質として、実施例Ａ１のａ部分からの中間体及びＰＥＧ６００（分子量が６００のポリエチレングリコール）を使用して、実施例Ａ７−ｂに記載された合成方法を繰返し、上記構造のポリマーをワックス状の生成物で得た。
最大λにおけるεは、４２４７３Ｌ・ｍｏｌ-1ｃｍ-1；Ｍｎ＝５６００；ＰＤＩ＝３。
【０１５９】
実施例Ａ２０
式
【化５７】
2004533529.tif 000045
で表わされる構造の化合物１２０の合成。
出発物質として、実施例Ａ１のａ部分からの中間体及びＰＥＧ１０００（分子量が１０００のポリエチレングリコール）を使用して、実施例Ａ７−ｂに記載された合成方法を繰返し、上記構造のポリマーをワックス状の生成物で得た。
最大λにおけるεは、５４３１５Ｌ・ｍｏｌ-1ｃｍ-1；Ｍｎ＝７０００；ＰＤＩ＝１．６。
【０１６０】
実施例Ａ２１
モノマー比ｎ：ｍ：ｚ＝１：１．５：０．５での
式
【化５８】
2004533529.tif 000046
で表わされる化合物１２１の合成。
実施例Ａ１３に記載された実験条件を繰返し、上記構造及び組成を有するポリマーを黄色粉末で得た。融点範囲：８５ないし９５℃。
最大λにおけるεは、５２４１４Ｌ・ｍｏｌ-1ｃｍ-1である。
【０１６１】
実施例Ａ２２
モノマー比ｎ：ｍ：ｚ＝１：１．５：０．５での
式
【化５９】
2004533529.tif 000047
で表わされる化合物１２２の合成。
実施例Ａ１３に記載された実験条件を繰返し、上記構造及び組成を有するポリマーを黄色粉末で得た。
最大λにおけるεは、５３８９１Ｌ・ｍｏｌ-1ｃｍ-1である。Ｍｎ＝６２００；ＰＤＩ＝２。
【０１６２】
実施例Ａ２３
モノマー比ｎ：ｍ：ｚ＝１：１．５：０．５での
式
【化６０】
2004533529.tif 000048
で表わされる化合物１２３の合成。
出発物質として、実施例Ａ１のａ部分からの中間体及びＰＥＧ２００（分子量が２００のポリエチレングリコール）を使用して、実施例Ａ１３に記載された合成方法を繰返し、、上記構造及び組成を有するポリマーを得た。
最大λにおけるε：４２７３３。Ｍｎ＝４６００。ＰＤＩ＝２．１。
【０１６３】
実施例Ａ２４
モノマー比ｎ：ｍ：ｚ＝１：１．５：０．５での
式
【化６１】
2004533529.tif 000049
で表わされる化合物１２４の合成。
出発物質として、実施例Ａ１のａ部分からの中間体及びＰＥＧ２００（分子量が２００のポリエチレングリコール）を使用して、実施例Ａ１３に記載された合成方法を繰返し、上記構造及び組成を有するポリマーを得た。
最大λにおけるε：４１３０５；Ｍｎ＝５３００；ＰＤＩ＝２．３。
【０１６４】
実施例Ａ２５
モノマー比ｎ：ｍ：ｚ＝１：１．５：０．５での
式
【化６２】
2004533529.tif 000050
で表わされる化合物１２５の合成。
出発物質として、実施例Ａ１のａ部分からの中間体及びＰＥＧ２００（分子量が２００のポリエチレングリコール）を使用して、実施例Ａ１３に記載された合成方法を繰返し、上記構造及び組成を有するポリマーを得た。
最大λにおけるε：４４７３５；Ｍｎ＝４５００；ＰＤＩ＝２．１。
【０１６５】
実施例Ａ２６
モノマー比ｎ：ｍ：ｚ＝１：１．５：０．５での
式
【化６３】
2004533529.tif 000051
で表わされる化合物１２６の合成。
出発物質として、実施例Ａ１のａ部分からの中間体及びＰＥＧ２００（分子量が２００のポリエチレングリコール）を使用して、実施例Ａ１３に記載された合成方法を繰返し、上記構造及び組成を有するポリマーを得た。
最大λにおけるε：４８５３４；Ｍｎ＝３７００；ＰＤＩ＝１．７。
【０１６６】
実施例Ａ２７
式
【化６４】
2004533529.tif 000052
で表わされる化合物１２７の合成。
１００ｍＬのエチルセロソルブ中２０ｇ（０．０５モル）の２−（４−メトキシフェニル）−４，６−ビス（２，４−ジヒドロキシフェニル）−１，３，５−トリアジンの懸濁液を７０℃まで加熱した。４４ｇの炭酸カリウムを添加し、そして４０．１６ｇ（０．３２モル）の２−ブロモエタノールを２時間に渡り滴下添加した。その混合物を更に３時間、７０℃で加熱し、続いて、熱濾過を行い、無機塩を除去した。その濾液を０℃まで冷却し、そして結晶化させた。その固体を濾去し、そして真空下で６０℃において乾燥させ、融点１５５ないし１５８℃の、２−（４−メトキシフェニル）−４，６−ビス（２−ヒドロキシ−４−（２−エトキシエトキシ）フェニル）−１，３，５−トリアジンを黄色粉末で１１．１ｇ得た。
【０１６７】
実施例Ａ２８
モノマー比ｎ：ｍ：ｚ＝１：１．５：０．５での
式
【化６５】
2004533529.tif 000053
で表わされる化合物１２８の合成。
２００ｍＬのメシチレン中４９．１５ｇ（０．１ｍｏｌ）の実施例Ａ２７で得られた化合物、５．９ｇ（０．０５ｍｏｌ）の１，６−ヘキサンジオール、３０．３ｇ（０．１５ｍｏｌ）のセバシン酸及び１ｇのｐ−トルエンスルホン酸の混合物を１６０℃まで加熱し、そして蒸留されたメシチレンを廃棄した。約６時間後、その混合物を冷却し、そして２００ｍＬのトルエンを添加した。その有機層を２００ｍＬの炭酸ナトリウム水溶液で２度洗浄し、硫酸ナトリウム下で乾燥させ、そして減圧下で蒸発させた。
【０１６８】
実施例Ａ２９
式
【化６６】
2004533529.tif 000054
で表わされる化合物１２９の合成。
６０ｍＬのキシレン中４４．７ｇ（０．０９１ｍｏｌ）の実施例Ａ２７で得られた化合物、２０．９ｇ（０．０９１ｍｏｌ）のジメチルセバケート及び１ｇのｐ−トルエンスルホン酸の混合物を１６０℃まで加熱し、そして蒸留されたメシチレンを廃棄した。約６時間後、その混合物を冷却し、そして２００ｍＬのトルエンを添加した。その有機層を２００ｍＬの炭酸ナトリウム水溶液で２度洗浄し、硫酸ナトリウム下で乾燥させ、そして減圧下で蒸発させた。
【０１６９】
Ｂ：適用実施例
実施例Ｂ１
以下の方法に従って、化合物１０１を２重量％含む配合物を調製した：前記化合物を、０．９１９ｇ／ｃｍ3の密度及び１．１のメルトフローインデックス（１９０℃／２．１６Ｋｇ）を特徴とする粉砕ＬＬＤＰＥ（ｍｉｌｌｅｄ  ＬＬＤＰＥ）（ドウレックスＮＧ５０５６Ｅ（登録商標：Ｄｏｗｌｅｘ），ドウケミカル社）と混合し、そしてＯＭＣ２軸押出機中で２３０℃の最大温度で押出した。そのようにして得られたグラニュールを研究室規模のフォーマック吹込押出機中で２３０℃の最大温度で吹込み、約５０μｍの厚さのフィルムを得た。
フィルムの紫外線可視スペクトルを、ＲＳＡ−ＰＥ−２０ラボスフェアー積分球体（ＲＳＡ−ＰＥ−２０  Ｌａｂｓｐｈｅｒｅ  ｉｎｔｅｇｒａｔｉｎｇｓｐｈｅｒｅ）を備えた、パーキンエルマーラムダ２０分光光度計によって、２００ないし８００ｎｍの範囲で記録した。そのようにして得られたスペクトルは、紫外線範囲において強い吸収を示し、約３１０ｎｍにおいて最大で、かつショルダー（ｓｈｏｕｌｄｅｒ）が３４５ｎｍ前後であったが、一方、その吸収は、可視部分のスペクトルにおいてはごくわずかであり；その透過率は、２８０ないし４００ｎｍの範囲で１３％であり、２８０ないし３９０ｎｍの範囲で７％である。透過率値は、３８０ｎｍにおいて３１％である。
【０１７０】
１枚のフィルムを、封筒の内部、２枚の紙の間で、室温において貯蔵した。そのフィルムを、定期的に視覚的に検査し、起こりうる重合マトリックスのバルク（ｂｕｌｋ）からの化合物の滲出（ブルーミング）を確かめた。１５００時間後、視覚的なブルーミングは発生しなかった。もう１枚のフィルムを、同様の理由で、６０℃の強制空気循環炉内に置いた。同様に、１５００時間後、視覚的なブルーミングは発生しなかった。同様のフィルムをもう１枚、スーパーマーケット及び乳製品工場で使用されるのと同型の蛍光電球下に置いた。そのフィルムの紫外線可視スペクトルは、化合物の光化学分解による吸収の変性を定期的に確かめるために調べた。１５００時間の曝露後、そのスペクトルはまだ、３４５ｎｍにおいて最初の吸収の８５％を示した。
【０１７１】
実施例Ｂ２
実施例１に記載された方法に従って、化合物１０２を２重量％含む配合物を調製した。
得られた５０μｍの厚さのフィルムに、実施例１に記載したような紫外線可視分光測光を受けさせた。そのフィルムは、紫外線範囲において強い吸収を示し、約３５９ｎｍにおいて最大であったが、一方、その吸収は、可視部分のスペクトルにおいてはごくわずかであり；その透過率は、２８０ないし４００ｎｍの範囲で９％であり、２８０ないし３９０ｎｍの範囲で５％である。透過率値は、３８０ｎｍにおいて６％である。
【０１７２】
同様のフィルムを、実施例１に記載したように、室温及び６０℃において各々貯蔵した。１５００時間後、どちらの場合においても、視覚的なブルーミングは発生しなかった。もう１枚のフィルムを実施例１に示したような蛍光電球下に曝露した。１５００時間後、３５９ｎｍにおいて最初の吸収の９５％を保持していた。
【０１７３】
実施例Ｂ３
実施例１に記載された方法に従って、化合物１０７を１．５重量％含む配合物を調製した。得られた５０μｍの厚さのフィルムに、実施例１に記載したような紫外線可視分光測光を受けさせた。そのフィルムは、紫外線範囲において強い吸収を示し、約３４５ｎｍにおいて最大であったが、一方、その吸収は、可視部分のスペクトルにおいてはごくわずかであり；その透過率は、２８０ないし４００ｎｍの範囲で１１％であり、２８０ないし３９０ｎｍの範囲で７％である。透過率値は、３８０ｎｍにおいて１５％である。
【０１７４】
同様のフィルムを、実施例１に記載したように、室温及び６０℃において各々貯蔵した。１５００時間後、どちらの場合においても、視覚的なブルーミングは発生しなかった。もう１枚のフィルムを実施例１に示したような蛍光電球下に曝露した。１５００時間後、３４５ｎｍにおいて最初の吸収の１００％を保持していた。
【０１７５】
実施例Ｂ４
実施例Ｂ１に記載された方法に従って、以下の配合物を調製した。
【表１】
2004533529.tif 000055
得られた５０μｍの厚さのフィルムに、実施例Ｂ１に記載したような紫外線可視分光測光を受けさせた。そのフィルムは、紫外線範囲において強い吸収を示したが、一方、その吸収は、可視部分のスペクトルにおいてはごくわずかである。主な特性を以下の表に要約する。
【表２】
2004533529.tif 000056
【０１７６】
視覚的なブルーミングに関して、上記化合物を含むフィルムは、室温及び６０℃の強制空気循環炉内において、実施例Ｂ１、Ｂ２及びＢ３で記載したものと同様に機能する。抗親油性液体抽出性の点から見て、フィルムを、その中の添加剤の相溶性に関して更に研究する。研究を行うために、本実施例に記載したフィルムを、ふたをされたぺトリ皿の内部のオリーブオイル中へ浸漬し、そして炉中で６０℃の熱に、１０日間曝露した。この期間の終わりに、フィルムをオイルから回収し、ｎ−ヘキサンですすぎ、フィルムから自然にしたたり得ない過度のオイルを除去し、乾燥させ、そして最終的に紫外線分光分析を受けさせ、添加剤の、最大において、保持された吸収を測定した。その結果を以下の表に示す。
【表３】
2004533529.tif 000057
本発明の紫外線吸収剤はフィルム中において良好な永続性を示す。
【国際公開パンフレット】
2004533529.tif 000071
2004533529.tif 000072
2004533529.tif 000073
2004533529.tif 000074
2004533529.tif 000075
2004533529.tif 000076
2004533529.tif 000077
2004533529.tif 000078
2004533529.tif 000079
2004533529.tif 000080
2004533529.tif 000081
2004533529.tif 000082
2004533529.tif 000083
2004533529.tif 000084
2004533529.tif 000085
2004533529.tif 000086
2004533529.tif 000087
2004533529.tif 000088
2004533529.tif 000089
2004533529.tif 000090
2004533529.tif 000091
2004533529.tif 000092
2004533529.tif 000093
2004533529.tif 000094
2004533529.tif 000095
2004533529.tif 000096
2004533529.tif 000097
2004533529.tif 000098
2004533529.tif 000099
2004533529.tif 000100
2004533529.tif 000101
2004533529.tif 000102
2004533529.tif 000103
2004533529.tif 000104
2004533529.tif 000105
2004533529.tif 000106
2004533529.tif 000107
2004533529.tif 000108
2004533529.tif 000109
2004533529.tif 000110
2004533529.tif 000111
2004533529.tif 000112
2004533529.tif 000113
2004533529.tif 000114
2004533529.tif 000115
2004533529.tif 000116
2004533529.tif 000117
2004533529.tif 000118
2004533529.tif 000119
2004533529.tif 000120
2004533529.tif 000121
2004533529.tif 000122
2004533529.tif 000123
2004533529.tif 000124
2004533529.tif 000125
2004533529.tif 000126
2004533529.tif 000127
2004533529.tif 000128
2004533529.tif 000129
2004533529.tif 000130
2004533529.tif 000131
2004533529.tif 000132
2004533529.tif 000133
2004533529.tif 000134
2004533529.tif 000135
2004533529.tif 000136
2004533529.tif 000137
2004533529.tif 000138
2004533529.tif 000139
2004533529.tif 000140
【国際調査報告】
2004533529.tif 000141
2004533529.tif 000142
2004533529.tif 000143